(57)【要約】【課題】微細ラインパターン上のエッジラフネスのうち、デバイスの作成上あるいは材料やプロセスの解析上特に評価が必要となる空間周波数の成分を抽出し、指標で表す。【解決手段】エッジラフネスのデータは十分長い領域に渡って取得し、パワースペクトル上で操作者が設定した空間周波数領域に対応する成分を積算し、測長SEM上で表示する。または、十分長い領域のエッジラフネスデータを分割し、統計処理と理論計算によるフィッティングを行って、任意の検査領域に対応する長周期ラフネスと短周期ラフネスを算出し測長SEM上で表示する。【選択図】図９
2006038779.tif 000002
【特許請求の範囲】
【請求項１】
被測定物に荷電粒子線を照射しながら走査して、被測定物から放出される二次電子または反射電子を検出して、その強度の２次元分布を濃淡画像化する工程と、
前記画像内の評価対象パターンの境界となる点の位置を、基準直線に沿って一定間隔で計測して、パターンエッジの系列データを生成する工程と、
前記系列データをフーリエ変換する工程と、
特定の周波数領域の指定入力、または予め設定された特定の周波数領域に従い、前記特定の領域の周波数に対するフーリエ係数の絶対値の二乗の値を全て足し合わせて合計値を算出する工程と、及び
前記評価対象パターン形状の特徴を表す指標として、前記合計値、前記合計値の平方根、前記合計値の平方根の2倍、前記合計値の平方根の3倍、および前記合計値の平方根の6倍の少なくとも一つ以上の値を表示する工程とを含むことを特徴とするパターン形状評価方法。
【請求項２】
被測定物に荷電粒子線を照射しながら走査して、被測定物から放出される二次電子または反射電子を検出して、その強度の２次元分布を濃淡画像化する工程と、
前記画像内の評価対象パターンを、基準直線に沿って一定間隔で前記基準直線と垂直方向の前記評価対象パターンの寸法を計測して、パターン寸法の系列データを生成する工程と、
前記系列データをフーリエ変換する工程と、
特定の周波数領域の指定入力、または予め設定された特定の周波数領域に従い、前記特定の領域の周波数に対するフーリエ係数の絶対値の二乗の値を全て足し合わせて合計値を算出する工程と、及び
前記評価対象パターン形状の特徴を表す指標として、前記合計値、前記合計値の平方根、前記合計値の平方根の2倍、前記合計値の平方根の3倍、および前記合計値の平方根の6倍の少なくとも一つ以上の値を表示する工程とを含むことを特徴とするパターン形状評価方法。
【請求項３】
前記評価対象パターンがラインパターンであることを特徴とする請求項1、または請求項２に記載のパターン形状評価方法。
【請求項４】
前記基準直線に沿って計測を行う間隔が10nm以下の値であり、前記計測された領域の前記基準直線に沿った長さが２mm以上であることを特徴とする請求項1、または請求項２に記載のパターン形状評価方法。
【請求項５】
前記特定の領域の周波数に対するフーリエ係数の絶対値の二乗の値を全て足し合わせて合計値を算出する工程は、
前記指定入力される、または前記予め設定される特定の周波数領域の下限が0.5mm-1、上限が1 mm-1から10 mm-1の間のある値である場合について前記合計値を算出する工程であることを特徴とする請求項1、または請求項２に記載のパターン形状評価方法。
【請求項６】
前記特定の領域の周波数に対するフーリエ係数の絶対値の二乗の値を全て足し合わせて合計値を算出する工程は、
前記指定入力される、または前記予め設定される特定の周波数領域の下限が
指定される特定の周波数領域の下限が1 mm-1から10 mm-1の間のある値で、上限が100 mm-1である場合について前記合計値を算出する工程であることを特徴とする請求項1、または請求項２に記載のパターン形状評価方法。
【請求項７】
前記指定入力される、または前記予め設定される特定の周波数領域の上限あるいは下限が、作成される物品上のパターン長の逆数であることを特徴とする請求項1、または請求項２に記載のパターン形状評価方法。
【請求項８】
前記指定入力される、または前記予め設定される特定の周波数領域の上限あるいは下限が、作成されるトランジスタのゲート幅の逆数であることを特徴とする請求項1、または請求項２に記載のパターン形状評価方法。
【請求項９】
前記系列データをフーリエ変換する工程に続いて、
前記パターン寸法の系列データから寸法のゆらぎの成分を取り除いたパターン寸法を、前記系列データをフーリエ変換して得られるフーリエ係数の絶対値のうち、空間周波数が0の場合の値から算出することを特徴とする請求項２に記載のパターン形状評価方法。
【請求項１０】
微細パターンの寸法を、基準直線に沿って一定間隔で計測して、前記パターン寸法の系列データを生成する工程と、
前記系列データの分布の標準偏差s0を算出する工程と、
前記系列データを連続するM個のデータずつN個のグループに分ける工程と、
前記各グループ内のM個のデータの平均値と標準偏差を算出する工程と、
前記工程で得られたN個の標準偏差の平均値s1を得るとともに、前記工程で得られたN個の平均値の標準偏差s2を算出する工程と、
前記s0、s1、およびs2の値を予め求めておいた基準曲線でフィッティングする工程と、
前記得られたフィッティング曲線と、設定された寸法Lとから、長さLの領域内のパターン寸法のばらつきの予測値と、長さLの領域の代表寸法値を複数領域について求めたときの代表寸法値間のばらつきの予測値とを算出する工程とを含むことを特徴とするパターン形状評価方法。
【請求項１１】
前記計測されたパターン領域の基準となる直線に沿った長さが２mm以上であり、Nが6以上であることを特徴とする請求項１０に記載のパターン形状評価方法。
【請求項１２】
前記系列データをフーリエ変換して得られるフーリエ係数の絶対値もしくはフーリエ係数の絶対値の二乗を周波数に対してプロットした図を表示する工程をさらに含むことを特徴とする請求項1、または請求項２に記載のパターン形状評価方法。
【請求項１３】
操作者が指定入力した特定の周波数領域を、前記の図の上に表示する工程をさらに含むことを特徴とする請求項12に記載のパターン形状評価方法。
【請求項１４】
前記評価対象パターン形状の特徴を表す指標として、前記パターンエッジの系列データまたは前記パターン寸法の系列データをフーリエ変換して得られるフーリエ級数の絶対値の二乗すなわちパワースペクトルP(f)を求め、空間周波数ｆの特定の積算範囲（a mm-1からb mm-1まで）を満たす全てのP(f)の和であるsc2、sc、2sc、3sc、または6scのいずれかを選択するように、メニューを提示して、操作者に選択を促す工程をさらに含むことを特徴とする請求項1、または請求項２に記載のパターン形状評価方法。
【請求項１５】
荷電粒子線源と、
前記荷電粒子線源より放出された荷電粒子線を収束レンズ及び対物レンズを通して試料に照射し走査する光学系と、
前記試料を載置するステージと、
前記荷電粒子線の照射によって試料から放出される二次電子ないしは反射電子の強度を検出する検出器と、
前記走査によって得られる二次電子ないしは反射電子の二次元強度分布から、ラインパターンのエッジ位置ないしは寸法の変動のうち任意の周波数領域の空間周波数をもつ成分、ないしは任意の周波数を境界としそれよりも低い空間周波数をもつ成分と高い空間周波数をもつ成分、ないしは空間周波数が0となる成分を抽出し表示する手段とを有することを特徴とするパターン形状評価装置。
【請求項１６】
パターンが形成された半導体ウエハを検査ステージに載置する工程と、
前記パターンを視野に収めるように荷電粒子線を照射しながら走査して、前記ウエハから放出される二次電子または反射電子を検出して、その強度の２次元分布を濃淡画像化する工程と、
前記画像内の前記評価対象パターンを、基準直線に沿って一定間隔で前記基準直線と垂直方向の前記評価対象パターンの寸法を計測して、パターン寸法の系列データを生成する工程と、
前記系列データのＣＤ値、および標準偏差を算出する工程と、
前記系列データをフーリエ変換して、予め設定された特定の領域の周波数に対するフーリエ係数の絶対値の二乗の値を全て足し合わせて合計値を求め、前記合計値、前記合計値の平方根、前記合計値の平方根の2倍、前記合計値の平方根の3倍、または前記合計値の平方根の6倍の値のいずれかを評価指標として算出する工程と、
前記ＣＤ値、前記標準偏差、および前記評価指標のそれぞれの値が、予め設定されたそれぞれの基準値を満たす場合に、前記半導体ウエハを合格と判定して、次の半導体プロセスへ投入する工程と、および
前記ＣＤ値、前記標準偏差、および前記評価指標の少なくとも１つの値が、予め設定されたそれぞれの基準値を満たさない場合に、前記半導体ウエハを不合格と判定して、前記半導体ウエハを前記形成されたパターンを再度形成し直す半導体プロセスへ投入する工程とを含むことを特徴とする半導体装置の製造方法。
【発明の詳細な説明】
【技術分野】
【０００１】
本発明は走査型顕微鏡を用いた非破壊観測及び画像処理による詳細な形状計測あるいは寸法計測による微細パターンの検査方法、検査装置、および半導体装置の製造方法に関する。
【背景技術】
【０００２】
近年、半導体その他の産業における微細加工技術の向上に伴い、パターンの設計値からのわずかなずれが問題になってきた。特に、上面観察でも見てとれるような二次元的な形状の劣化や寸法変動は、デバイスの性能に大きな影響を与える。そこで、エッジラフネスやCD変動量（ウエハ面内のCD均一性やウエハ間のCDばらつきなど）をより正確に計測・評価する必要が生じた。例えば、トランジスタのゲートに発生するエッジラフネスは、第一に、局所的な短チャネル効果を生じる。そのためトランジスタ内の平均ゲート長が設計値通りであっても、トランジスタ性能は設計値よりも悪くなる。第二に、トランジスタ内の平均ゲート長自体が、設計値からずれてしまう。
【０００３】
上に述べたエッジラフネス、特にラインパターン上のエッジラフネス（ラインエッジラフネス）のトランジスタ性能への影響は、例えば非特許文献１から７に記すように、近年活発に議論されるようになった。その結果、計測装置においても、従来の寸法計測に加えてラインエッジラフネスの計測という課題が生じた。一般には、ラインエッジ位置あるいはライン幅を一定間隔で計測した系列データを統計処理して得られる、最大値と最小値の差や分布の標準偏差の3倍などが、ラインエッジラフネスの指標とされている。しかしこれらの指標一種類による判断には、二つ問題がある。第一には、サンプリング条件が異なるデータを比較することができない。非特許文献7に述べられているように、指標の値はデータのサンプリング条件（ラフネスの程度を算出するための計測領域のサイズやエッジ点を抽出するサンプリング間隔）に大きく依存するからである。例えばA,B二種類のパターンを異なる観察倍率で計測した場合1ピクセルあたりの長さや分解能が異なるため、ラインエッジラフネスを求めるためのエッジ点の検出間隔や計測領域を二種類の画像に対して等しくなるように設定するのは非常に困難である。
【０００４】
このためラフネスの大小については議論をあきらめて再度計測しなおすことが多かった。このような問題は研究開発段階において生じやすい。第二に、1種類の指標ではラフネスの周期は表現できない。例えば初めに述べたゲート上のラインエッジラフネスの場合、第一の例として述べた局所的な短チャネル効果を生むラフネスは、比較的周期の短いものである。一方第二の例で述べた、平均ゲート長のずれを生むラフネスは、周期が長い。ゲート幅が短いトランジスタを作る工程では、相対的に周期の長いラフネスが大きくなる。そのため、一個一個のトランジスタの性能は劣化しないものの、全体として性能ばらつきが大きくなる。一方、ゲート幅が長いトランジスタの作成工程では、性能ばらつきは少ないものの、いずれのトランジスタにおいても短チャネル効果が生じやすくなる。
【０００５】
半導体量産システムにおいて高い生産性を実現するためには、製品の性質やトランジスタ構造に合った評価を行う必要がある。そのためには、いつも一定計測条件の下でラインエッジラフネスの程度のみを計測するのではなく、空間周期の特徴を含んだ指標が必要になる。
ラインエッジラフネスの空間周期の特徴を表すには、ラインエッジ位置あるいはライン幅を一定間隔で計測した系列データをフーリエ変換し、フーリエスペクトル（振幅スペクトルないしはパワースペクトル）を表示すればよい。これは前述の第二の課題を解決するものであるが、同時に第一の課題も解決できる。系列データの計測条件によらず、フーリエスペクトルの各周波数成分の大小を比較することで、ラフネスの大小関係を判定することができる。
【０００６】
研究開発においてはこれらの手法がとられており、非特許文献7から9に記すように、実際の報告例もある。しかしノイズの影響が大きいこれらのスペクトルから、目視で周波数分布に関するラインエッジラフネスの特徴を瞬時に把握することは難しい。ノイズの多いフーリエスペクトルを目視で比較検討することは、時間がかかる上、見る人によって異なる結果が得られる可能性がある。簡単に周波数分布の特徴を表す指標が必要になる。特に大量生産における検査工程では、そのニーズはより大きい。
また従来のCD計測は、ラインエッジラフネスの存在を前提としていない。例えばラインエッジラフネスの存在下では、ライン上のどこを計測するかによって、CD値も変わる。このためウエハ面内のCD均一性やウエハ間のCD変動量の計測値がランダムに発生するラインエッジラフネスに左右されるようになり、アニール温度のばらつきや下地膜厚ばらつきに起因するCDばらつきを正しく計測できなくなっている。CD計測方法自体にも対策が必要となりつつある。
【０００７】
尚、ラインエッジラフネスという言葉は、ラインパターンのエッジ位置のばらつきを意味する言葉であるが、しばしば、エッジの位置のばらつきとライン幅のラインに沿ったばらつきの両方に対して、使われる言葉である。以下、特にエッジ位置のばらつきに限った言葉としては、狭義のラインエッジラフネス、という表現を用いることとする。また特にライン幅のラインに沿ったばらつきについては、ライン幅ラフネスという表現を用いることとする。
【０００８】
【非特許文献１】ダイジェスト  オブ  エス  アイ  エス  ピー  エー  ディー  2000年、第131頁から第134頁（Digest of SISPAD 2000 (2000), pp131-134）
【０００９】
【非特許文献２】アイ  イー  ディー  エム  テクニカルダイジェスト  2000年、第563頁から第567頁(IEDM Technical Digest 2000 (2000), pp563-567)
【非特許文献３】アイ イー イー イー  エレクトロン  デバイス  レターズ  第22巻（2001年）、第287頁から第289頁（IEEE Electron Device Letters, 22(2001), pp287-289）
【非特許文献４】プロシーディングス  オブ  エス・ピー・アイ・イー  4689巻（2002年）、第733頁から第741頁（Proc. SPIE 4689(2002)，pp733-741）
【非特許文献５】アイ  イー  ディー  エム  テクニカルダイジェスト  2002年、第303頁から第306頁(IEDM Technical Digest 2002 (2002), pp303-306)
【非特許文献６】アイ  イー  ディー  エム  テクニカルダイジェスト  2002年、第307から第310頁(IEDM Technical Digest 2002 (2002), pp307-310)
【非特許文献７】プロシーディングス  オブ  エス・ピー・アイ・イー  5038巻（2003年）、第689頁から第696頁（Proc. SPIE 5038(2003)，pp689-696）
【発明の開示】
【発明が解決しようとする課題】
【００１０】
上に述べたような背景から、ラインエッジラフネスのフーリエスペクトルの特徴を集約した指標が必要である。またラインエッジラフネス以外のCD変動要因を正しく計測するために、ラインエッジラフネスの影響をうけないCD計測方法が必要である。
本発明が解決しようとする課題は、ラインエッジラフネスの周波数分布の特徴や、ラインエッジラフネスの成分を除いたライン幅で表される、微細ラインパターン形状の特徴を求めるための方法及び装置を提供することである。
【課題を解決するための手段】
【００１１】
本発明における最も簡単なものは、特定の周波数帯に属する成分を抜き出して表示する、というものである。微細パターンの境界となる点の位置ないしは微細パターンの寸法を基準となる直線に沿って一定間隔で計測した結果即ち、パターンエッジの系列データないしはパターン寸法の系列データをフーリエ変換して得られるフーリエ級数の絶対値の二乗すなわちパワースペクトルをP(f)と書くことにする。ここでfは空間周波数である。単位をmm-1とする。このとき、元の系列データの統計的な標準偏差sとP(f)との間には次の関係がある。
【００１２】
【数１】
2006038779.tif 000003
次にこの右辺の積算範囲のうち、着目するfの範囲を、操作者が設定する。操作者がfの積算範囲をa mm-1からb mm-1まで、と指定したら、この領域の成分scは以下の式により計算される。
【００１３】
【数２】
2006038779.tif 000004
即ち、a≦f≦bを満たす全てのP（f）の和がsc2となる。
【００１４】
大量のサンプルについてこの量を計算したい場合は、検査用の観測装置上であるいは観測結果を呼び出せるよう設定したコンピュータ上で上記の手順を実行できるようにしておく。またa,bの値は検査のたびに入力しなくて済むよう、前もって設定し、その値を繰り返し自動的に呼び出して計算を行うことを可能にしておけばよい。
指標としては、sc2、sc、2sc、3sc、6scが適当である。このうちsc2は上記の計算により直接求めることができる、残りの量はsc2の平方根を求め、各々それの1倍、2倍、3倍、6倍を求めればよい。尚、操作者がどの指標を用いるかは予め設定しておく。１つの系列データと、設定されたa,bの値から得られる指標の値は検査用の観測装置あるいはコンピュータ上に表示される。また自動的に電子ファイルとして記録することが可能である。
【００１５】
このような方法を用いれば、予め設定された任意の周波数領域帯のラフネスの成分を迅速に、操作者の判断を必要とせずに求め、その結果をあとでチェックできるように保存しておくことができる。
また、用いる対象パターンとしてはさまざまなパターンが可能であるが、特にラインパターンを用いるとよい。これは、データを取得する間隔が任意に設定できるためである。例えば密集ホールパターンの直径を系列データとして用いる場合は、データ間の間隔をパターンの周期と等しくとらねばならない。
【００１６】
また、用いる系列データとしては、2mm以上の長さに渡る領域から得られたデータがよい。十分長い周期のラフネス成分が解析できるからである。この値の根拠は非特許文献7に示されている。この文献によれば、ラインエッジラフネスの大きさは、計測を行う領域のライン方向の長さL（本発明においては、系列データの長さに相当する）に大きく依存するが、その依存性はLが2mm以上になると極めて小さくなる。これは、ラフネスを解析する際には2mm程度までの領域を計測すればよく、また逆に、2mm程度までの領域を計測しなければ長周期のラフネス成分の挙動は分からないということを示している。また、系列データを取得する際の間隔は10nmより小さい値がよい。これは十分短い周期の成分が解析できるからである。非特許文献7によれば、L=2mmの領域のラフネスを観測する際に誤差5%以下でラフネスの大きさを求めるためには、10-20nm間隔でエッジの形状を抽出する必要がある。したがってここでは、10nm以下のサンプリング間隔が推奨される。
【００１７】
また、前述の方法で、積算範囲を0.5mm-1からある一定の値までとした指標の値を長周期成分ないしは低周波数成分と定義することが可能である。また一方、積算範囲をある一定の値から100mm-1までとした指標の値を短周期成分ないしは高周波数成分と定義することが可能である。ここで述べた長周期成分計算のための積算範囲の上限や短周期成分計算のための積算範囲の下限としては、1以上10以下の値を用いるとよい。なぜならば、ラインエッジラフネスの空間周波数分布（フーリエ振幅スペクトル）は多くの場合図1に示すように、振幅が空間周波数の逆数に比例する領域と、振幅が空間周波数のm乗（ただしmの値は0から高々0.3程度）に比例する領域とから成っており、このふたつの領域の境界となる周波数(f0)が1mm-1から10mm-1の間にあるからである（尚、図１のグラフは横・縦軸とも対数プロットである）。この由来は不明だが、この領域を境に、ラフネスの発生メカニズムが変わるものと予測される。従って、ラフネスをこの境界で分離し、それぞれ数値化することは、ラフネス解析の立場から見て妥当である。このように積算範囲を統一することで、積算範囲の値の設定を簡略化できるという効果がある。尚、積算範囲の決定方法としては、他にもある。例えば、着目されるトランジスタのゲート幅wgの逆数を長周期成分計算のための積算範囲の上限や短周期成分計算のための積算範囲の下限として用いてもよい。これはラフネスの発生原因よりもむしろ、デバイスへの影響を考慮した方法といえる。
【００１８】
また、特にライン幅ラフネスに対してこの方法を適用している時には、同時にf=0の成分を取り出すと、ゆらぎの影響を取り除いたライン幅を得ることができる。この値はまた、全ての系列データの相加平均と等しい。
周波数分布を反映したライン幅ラフネス評価方法としては、さらに次に示す方法がある。即ち、そのラインパターンから作成される典型的なサイズのトランジスタの、性能劣化を引き起こす短周期ラフネス成分即ち前述の第一のラフネスと、性能ばらつきを引き起こす長周期ラフネス成分即ち第二のラフネスとを算出するというものである。（この方法は狭義のラインエッジラフネスの評価方法ではない。）おおよその手順は以下のようなものである。
【００１９】
まず、ラインパターン上で図2のようにライン幅の系列データw1，w2、・・・wM'を取得する。このデータが得られた観察範囲のラインに沿った方向の長さをL1とする。このM'個の値w1, w2, ・・・wM'の標準偏差を求め、s0と定義する。この値は、ゲート幅L1のトランジスタを作成したときに、トランジスタ領域内に発生するライン幅ラフネスの大きさの指標となる。
この系列データから、連続するM個のデータで構成されたグループを取り出す。グループの数をNとする。即ち、一番目のグループはw1, w2,・・・wM、二番目のグループはwM+1, wM+2, ・・・w2M、となる。ここでN及びMは
【００２０】
【数３】
2006038779.tif 000005
を満たす。M個のデータを得る観察領域の長さをL2とする。
次に、各グループについてデータの平均値と標準偏差を算出する。これによって標準偏差の値がN個得られるので、これらの平均値を求め、s1と定義する。この値は、ゲート幅L2のトランジスタを作成したときに、トランジスタ領域内に発生するライン幅ラフネスの大きさの指標となる。平均ライン幅の値がN個得られるので、これらの標準偏差を求め、s2と定義する。この値は、ゲート幅L2のトランジスタを作成したときの、CD値のトランジスタ間ばらつきの指標となる。
次に、上記の手順で得られた3点、P（L1, s0）、Q（L2, s1）、R（L2, s2）を、以下のフィッティング曲線の組でフィッティングする。
【００２１】
【数４】
2006038779.tif 000006
ここでαはフィッティングパラメータ、g（L）、h(L)は理論計算に基づいて得られる関数である。これら二つの関数形を理論計算から求めた例を以下に記す。
【００２２】
まず図1に示した関数で、離散フーリエ係数の絶対値を仮定する。次に、離散フーリエ係数の位相を乱数で与える。これにより離散フーリエ係数が仮定されるので、これをフーリエ逆変換し、仮想的なライン幅ラフネスの系列データを作成することができる。実際に10mm以上の領域に対応する系列データを小さい間隔で取得することは難しいが、このような計算では、コンピュータシステムが許す限り、領域長Lを長く、間隔を小さくすることができる。
【００２３】
このようにして得られた仮想的な系列データ（長さLmaxの領域に対応）の標準偏差をsmaxとする。次にこの系列データから任意のゲート幅Lのトランジスタを作成したときの、トランジスタ領域内のライン幅ラフネス指標s_intra（L）、CD値のトランジスタ間ばらつき指標s_inter（L）を計算し、
【００２４】
【数５】
2006038779.tif 000007
と定義する。但しこの場合、g(L)及びh(L)は離散フーリエ係数を仮定した際に用いられるパラメータm及びf0の関数となる。この場合、フィッティングパラメータはα、m、f0となる。尚、例としてm=0.1の時に得られるg(L)及びh(L)を図3に示す。
さらにフーリエ振幅スペクトルを他の関数形で仮定することで、より適切なフィッティング関数g(L)、h(L)を得ることも可能である。
【００２５】
次に、検査対象となるパターンから作成するトランジスタのゲート幅wgと、得られたフィッティングパラメータとから、短周期ラフネスの指標3s_intra（wg）と長周期ラフネスの指標3s_inter(wg)を算出する。但し、
【００２６】
【数６】
2006038779.tif 000008
である。
【００２７】
このようにして得られる3s_intra及び3s_interの値は、トランジスタ性能の分布と直結している。例えば非特許文献７で議論されている短周期ラフネス、長周期ラフネスの値として上記の具体的な手順で得られる3s_intra及び3s_interの値を用い同文献に記されている計算手順によって、容易にトランジスタ性能の分布を見積もることができる。
またこのとき、フィッティングの信頼性を高く保つためには第一に、十分長い領域の観測結果が必要であり、これには元の系列データを取得する領域の長さは2mm以上とすることが適当である。第二に、標準偏差を求めるという統計的処理をするにあたって十分なサンプル数が必要であり、これにはグループの数Nを6以上とすることが適切である。
【発明の効果】
【００２８】
本発明のパターン形状評価方法及びその装置は、ラインエッジラフネスのうち特にデバイス特性に重要な影響を及ぼす周波数成分を、取り出して数値化することを可能にする。デバイス特性に影響する成分の周波数帯は、デバイス構造や最終的な製品の仕様に依存するため、装置のユーザーが容易に設定を変更できるものでなくてはならないが、本発明ではそれが可能となり、製品に合ったオーダーメイドの検査が実現し、生産性が向上する。
【実施例１】
【００２９】
本発明の第一の実施例を図４から図９を用いて説明する。図４は本実施例で用いた検査装置の構成を表す模式図、図５は本実施例において検査されたチップのウエハ上の位置を表す模式図、図６は観察の結果得られた二次元信号強度分布を解析する部分の手順を示すフロー、図７は検査装置のディスプレイに表示されたフーリエスペクトル、図８は測定結果の系列データをフーリエ変換して、フーリエ係数の絶対値の二乗の値を積算する範囲を指定入力するためのウインドウ、図９は図７に示されたスペクトル上に積算範囲およびパワースペクトルの積分値sc2から得られるラフネス指標3scが示された図であり、一つのラインパターンの解析が終了したときに検査装置のディスプレイに表示される評価結果である。
【００３０】
本実施例では、半導体素子生産時の検査工程にて本発明装置を用いた検査を実施し、長周期ラフネスをモニターすることによって製造の歩留まりを向上した例を示す。
本実施例で記述される半導体製造プロセスでは、短チャネル効果が生じにくい構造をもつトランジスタを生産していた。そのため、周期の短いライン幅ラフネスの影響は比較的小さかった。しかし周期の長いラフネスによるトランジスタ性能のばらつきは無視できず、致命的な歩留まり低下を招く恐れがあり、リソグラフィ工程終了後の寸法検査時に長周期ラフネスをモニターする必要があった。ラフネスの指標が一定値以下のウエハは次工程に回されるが、一定値を超えたウエハはレジスト剥離を経て再度リソグラフィを行う。
【００３１】
以下、本実施例の具体的な手順を示す。
まずリソグラフィ工程を終えたウエハを図４に示す検査装置に投入した。ウエハ407はステージ408上に載せられ、電子線403を照射される。ウエハ上の、検査されるチップは図５の斜線部分に示されるように決められていた。このチップ上の同じ相対座標に存在する長さ5mm、幅約100nmのラインパターンが検査対象となるパターンである。これらの各パターン上のほぼ中心位置を視野中心とするよう、ステージ408や照射電子線403が移動して、各パターンに関して検査を行った。この検査の手順は図６に示される。
【００３２】
まず、工程601にてラインパターンの二次元信号強度分布を得た。ここでは二次元の画像として表示した。この際、x方向（画像向かって水平方向）は倍率15万倍、ｙ方向（x方向に垂直な方向）は倍率5万倍であり、得られる像の視野はx方向に900nm、ｙ方向に2700nmであった。ラインパターンがy方向にほぼ平行になるよう画像が調整されてあった。この画像に対してノイズ低減処理（工程602）を行った後、画像中央部に検査領域を設定し（工程603）、ライン幅の計測を行った(工程604)。計測箇所のy方向の間隔は7.8125nmで計測箇所数は256箇所、計測を行った領域（検査領域）のy方向の長さは2000nmであった。こうして得られるライン幅の系列データをw1, ｗ2, ・・・w256とする。
【００３３】
次に、工程605にてこれらの系列データはフーリエ変換され、フーリエ係数の絶対値A(f)が得られた。fは以下の式で表される空間周波数で、ここではその単位をmm-1とした。
【００３４】
【数７】
2006038779.tif 000009
Lは検査領域のy方向の長さで、この実施例の場合は2.0である。
【００３５】
次に工程606に進み、検査装置ディスプレイ上にフーリエ振幅スペクトルと、積算範囲入力ウィンドウが表示された。またフーリエ振幅スペクトル上には、f=0に相当するフーリエ振幅から算出したライン幅平均値とライン幅分布の標準偏差の3倍即ち3sとが、それぞれCD及びLWRとして示された。前者は、ライン幅の変動成分を除いた値である。これらを図７、図８に示す。
【００３６】
図8に示すように積算範囲入力ウインドウを用いて、計算量（図中Outputと表示）、積算したい空間周波数領域の下限、上限を設定できる。計算量はマウス操作によりデータのばらつきの標準偏差sc、その2倍（2sc）、3倍(3sc)、6倍(6sc)、あるいは分散（sc2）から選択できるようになっているが、デフォルトは3scであった。これは半導体製造においてラインエッジラフネスの程度を標準偏差の3倍で示すことが一般的になっていることによる。また空間周波数領域の下限欄のデフォルト値は0.5となっていた。これは前述のように、ラフネスをラインに沿って2mm以上の長さの領域で計測することが望ましいためである。また上限欄のデフォルト値は5となっていた。これは一般に長周期ラフネスを計測する必要が生じるようなゲート幅の小さいトランジスタを対象として本発明がなされたという背景による。近年のトレンドによれば、メモリなどの小さいデバイスではゲート幅が200nm程度となっている。そのため対応する空間周波数5mm-1をデフォルト値とした。
【００３７】
次に図８に示された積算範囲入力ウィンドウに、積算したい空間周波数領域の下限と上限を入力した（工程607）。ここでは下限値はデフォルト値を用い0.5とし、一方上限は2と入力した。これらの値は以下のような考え方で決められた。まず前者の0.5という値は周期に換算すると2mmで、検査領域の長さに相当する。なるべく長周期ラフネスを正確に計測するため、積算範囲の下限をこれに相当する値とした。またここで用いられたレジスト材料では、そのパターンのラインエッジラフネスのフーリエ振幅スペクトルが多数求められており、パラメータf0が2程度になることが確認されていた。この生産工場においてはさまざまなゲート幅のデバイスを同時に作成しており、ゲート幅Wgに応じて長・短周期の境界を変えて寸法検査を行うことができなかっため、デバイススペクトル形状においてA(f)のf依存性が変わる周波数f0を長・短周期ラフネスの境界と定め、全てのデバイスの寸法検査において、1/f0より長い周期の成分を長周期ラフネスと定義していた。
【００３８】
積算範囲が入力されると、工程608に進み、図７に示されたスペクトル上のｆ＝0.5からｆ＝2に相当する領域がハッチで示され、同時に画面上にパワースペクトルの積分値sc2から得られるラフネス指標3scが示された。この様子を図９に示す。計測結果は検査装置の記憶領域に保存され、このパターンの検査は終了した。
この図６に示された工程の検査が、図５に示されたチップ上の予定された全てのラインパターンに対して行われた。次に、ウエハの良否判定がなされた。
【００３９】
本実施例の半導体製造工程では、CD値は95から105nmを合格とした。これは検査パターンがゲート長100nmのゲートパターンであり、ゲート長とデバイス性能との関係を予めシミュレーションした結果から、必要な性能（しきい値電圧）を得るためにはゲート長が95から105nmの範囲にあるものだけを合格とすべきであることが分かっていたためである。また3sは10nm以下を合格基準とした。これは、この基準を満たさないパターンは次工程のドライエッチングにおいてパターン形状が劣化しショートが発生することが経験的に確認されていたためである。また長周期ラフネス成分3scは2.5nm以下を合格基準とした。これは予めシミュレーションした結果から、この基準を満たさないチップでは含まれるトランジスタのうち10%以上が必要な性能をもたず、デバイスとして機能しないことが予測されていたからである。検査されたチップのパターン合計10個について、全部がこの基準を満たしている場合にウエハを良品と判定、次工程に回していた。これは歩留まり90%以上を達成するための目安として、ウエハ内で選んだ10個のチップすべてが合格となる必要があったためである。本ウエハでは上記のチップにおいて良品の基準を満たさなかったため、このウエハはリソグラフィ工程をやり直すことになった。
【００４０】
このように本発明を実施することにより、早い段階で不良品になる可能性の高いウエハを取り除き、製造をやり直すことが可能になったため、歩留まりが向上するとともに廃棄ウエハが大幅に減少し環境への負荷が減らされた。
また上記の手順で得られたCD値はラインエッジラフネスの影響を殆ど受けない。そのため、ウエハ面内のCD均一性やウエハ間のCDばらつきを算出する際にこれらの値を用いて、より精確にこれらの量を算出することができた。
【００４１】
尚、上記の手順を操作者なしで自動的に行うことも可能である。その場合には積算領域の入力は予めなされており、検査パターンごとに図８において数値を入力する必要はない。またチップごとに得られた検査結果は自動的にファイル化され保存される。
また上記の手順においてはディスプレイ上に表示されるスペクトルをフーリエ振幅スペクトルとしたが、パワースペクトルでもよい。実際に行う計算はパワースペクトル上の積分であることから、パワースペクトルを表示させるとより直感的に理解がしやすく、誤操作に気づきやすいという利点がある。
【実施例２】
【００４２】
本発明の第二の実施例を図４及び図10を用いて説明する。図４は本実施例で用いた検査装置の構成を表す模式図である。図10は本実施例において観察の結果得られた二次元信号強度分布を解析する部分の手順を示すフローである。
【００４３】
本実施例では、半導体素子生産時の検査工程にて本発明装置を用いた検査を実施し、長周期に加えて短周期ラフネスをモニターすることによって製造の歩留まりを向上した例を示す。
本実施例で記述される半導体製造プロセスでは、主としてゲート幅wgが300nm程度のトランジスタを作成しており、周期が300nmよりも長いラフネスによるトランジスタ性能のばらつきが、歩留まり低下を招く恐れがあった。同時に、周期100nm以下の細かいラフネスがレジストパターン上に存在すると、ドライエッチング時にその部分がダメージを受けて大きく削れてしまうという現象が見いだされた。このため、リソグラフィ工程終了後の寸法検査時に、周期300nm以上の長周期ラフネスと同時に周期100nm以下の短周期ラフネスをモニターする必要が生じた。
【００４４】
以下、本実施例の具体的な手順を示す。尚使用した検査装置、ウエハ上のチップ配置、検査対象となるパターンは全て第一の実施例と同じである。
第一の実施例と同じように、まずリソグラフィ工程を終えたウエハを図４に示す検査装置に投入した。検査されるパターンやその位置は第一の実施例と同じであった。
各パターンに対して行われた検査内容を、図10を用いて説明する。
【００４５】
まず、工程1001にてラインパターンの電子顕微鏡観察像を得た。観察倍率や視野のサイズは第一の実施例の工程601における値と同じである。この画像に対してノイズ低減処理（工程1002）を行い、検査領域を適切に設定した（工程1003）。次に工程1004に示すようにライン幅系列データを取得した。この際の条件も第一の実施例の工程604と同じである。次に工程1005に進み系列データはフーリエ変換され、工程1006にてそのスペクトルが表示された。また同時に積算範囲入力ウィンドウが表示された。
【００４６】
次に示された積算範囲入力ウィンドウに、積算空間周波数領域の下限と上限を入力した（工程1007）。ここではまず長周期ラフネス指標の計算領域として各々0.5、3.3とした。これらの値は以下のような考え方で決められた。まず前者の0.5という値は周期に換算すると2mmで、検査領域の長さに相当する。これまでの研究によれば、ラフネスは2mm程度の周期までを計測すればおおよその傾向がつかめる。そこで検査領域長を2mmとし、積算範囲の下限もこれに相当する値とした。また、本ウエハ上では主としてゲート幅300nmのトランジスタを作成していたため、それよりも周期が長い成分を長周期ラフネスとして観測したかった。3.3という値は周期300nmに対応する空間周波数である。
積算範囲が入力されると、工程1008に進み、ｆ＝0.5からｆ＝3.3に相当する領域のパワースペクトルの積分値sc2が計算され、この値から得られるラフネス指標3scが示された。
【００４７】
次に、短周期ラフネス指標も求めたかったためここで終了せず（工程1009でNを選択）、工程1007に進んだ。積算領域入力ウインドウに別の値を入れた。入力した下限値は10、上限値は100であった。この下限値はドライエッチング後のパターンに大きな影響を与えると考えられる最大周期(100nm)が対応する周波数である。またノイズ低減によって周期が10nmよりも短い成分はフィルタリングされていたため、積算領域の上限をこの値が対応する周波数に設定した。
これらの数値を入力すると、工程1008に進み、短周期ラフネス指標が表示された。このパターンに対する検査はこれで終了したため工程1010に進み、上記全ての評価結果が検査装置の記憶領域に保存され、本パターンに関する検査は終了した。
この検査が、図５に示されたチップ上の予定された全てのラインパターンに対して行われた。次に、ウエハの良否判定がなされた。
【００４８】
本実施例の半導体製造工程では、CD値は95から105nm、3sは10nm以下、長周期ラフネス3scは5nm以下、短周期ラフネス3scは2.5nm以下を合格基準とし、検査されたチップのパターン合計10個について、全部がこの基準を満たしている場合にウエハを良品と判定、次工程に回していた。本ウエハでは全てのチップにおいてこれらの基準が満たされたため、本ウエハは次工程であるドライエッチングに回された。
このように本発明を実施することにより、早い段階で不良品になる可能性の高いウエハを取り除き、製造をやり直すことが可能になったため、歩留まりが向上するとともに廃棄ウエハが大幅に減少し環境への負荷が減らされた。
【実施例３】
【００４９】
本発明の第三の実施例を図６、図11及び図12を用いて説明する。図６は本実施例において電子顕微鏡観察像を解析する部分の手順を示すフロー、図11は本実施例において検査したサンプルのレジスト膜の下層パターン、図12は本実施例において検査したレジストパターンの例である。
【００５０】
本実施例では、半導体素子生産時の検査工程にて本発明装置を用いた検査を実施し、特定の周波数をもつライン幅変動をモニターすることによって製造の歩留まりを向上した例を示す。
本実施例で記述される半導体製造プロセスでは、重要なラインパターンの層を加工するステップより前に、その下地層に、図11に示すようにゲート用のラインと垂直な方向に走る金属材料のラインパターンを形成していた。この金属パターンの上に絶縁材料を製膜し平坦になるよう加工した後、反射防止膜を形成し、レジスト膜を塗布形成し、このレジスト膜をライン状に加工する。
【００５１】
しかし反射防止が不十分であると、下地の金属パターンからの反射がレジストパターンに影響し、図12に示すように、ライン幅が変動してしまう。図中の1201は反射防止膜の下層にある金属のラインパターンであり、レジストパターン1202は金属の上にあたる部分で細っている。そのためリソグラフィ工程終了後の寸法検査時に、下地の金属パターンの周期と同期するライン幅変動の成分をモニターする必要が生じた。尚、本実施例における金属パターンの画像内ｙ方向のピッチは0.4mmであった。
【００５２】
以下、本実施例の具体的な手順を示す。
本検査では、第一の実施例で述べた各パターンに対する検査を行った。その手順は第一の実施例と同じく図６で表される。検査対象となるパターン上に視野を移し、工程601で二次元信号強度分布を取得した。観察倍率や視野のサイズは第一の実施例と同じであった。
次に工程602に進んでノイズを低減した後、工程603で検査領域を設定した。次に工程604でライン幅の系列データを取得した。ここでも計測パラメータは第一の実施例と全て同じであった。次に工程605でフーリエ変換を施した結果が工程606で積算範囲入力ウィンドウとともに検査装置モニター上に表示された。
ここで工程607にて、積算範囲の下限を2、上限を3と入力し、この成分の抽出を行ったところ、全体のラフネス指標（3s）は10.2nmであるのに対し、この成分3scは4.7nmとなった。これらの数値は検査装置の記憶領域に保存された。
【００５３】
上記の値はピッチ0.4mmに対応する周波数のライン幅変動が極めて大きいことを意味している。本実施例では、上記の積算範囲で算出される3scと全体のラフネス指標3sとの比が0.4以上の値となった時に反射防止が不十分であると判定することにしていた。従って反射防止が不十分であると結論された。
【００５４】
本発明により、特定の原因によるライン幅の変動をモニタリングすることが可能であった。またこの結果から、反射防止膜の製膜工程を検査したところ、反射防止膜の材料が有効期限を切れており、そのため粘性にむらが生じたものと分かった。このように、ラフネス発生の原因を特定し対策することが可能になった。
【実施例４】
【００５５】
本発明の第四の実施例を図４、図５、図13及び図14を用いて説明する。図４は本実施例で用いた検査装置の構成を表す模式図、図５は本実施例において検査されたチップのウエハ上の位置を表す模式図、図13は本実施例において観察の結果得られた二次元信号強度分布を解析する部分の手順を示すフロー、図14は本実施例の解析の結果画面に表示されるウィンドウの概略図である。
【００５６】
本実施例では、半導体素子生産時の検査工程にて本発明装置を用いた検査を実施し、着目するゲート幅のトランジスタについて、その性能劣化を引き起こす短周期ラフネスと、性能ばらつきを引き起こす長周期ラフネスの両方をモニターすることによって製造の歩留まりを向上した例を示す。
本実施例で記述される半導体製造プロセスでは、主としてゲート幅wgが500nm程度のトランジスタを作成しており、周期が500nmよりも長いラフネスによるトランジスタ性能のばらつきが、歩留まり低下を招く恐れがあった。同時に、トランジスタ性能の劣化に関係するトランジスタ領域内のラフネスも迅速に評価する必要があった。このため、リソグラフィ工程終了後の寸法検査時に、検査時間を増やさずに長周期ラフネスと短周期ラフネスをモニターする必要が生じた。
【００５７】
以下に具体的な手順を示す。まずリソグラフィ工程を終えたウエハを図４に示す検査装置に投入した。ウエハ407はステージ408上に載せられ、電子線403を照射される。ウエハ上の、検査されるチップは図５の斜線部分に示されるように決められていた。このチップ上の同じ相対座標に存在する長さ3mm、幅約60nmのラインパターンが検査対象となるパターンである。これらの各パターン上のほぼ中心位置を視野中心とするよう、ステージ408や照射電子線403が移動して、検査装置のソフトウエハにより、各パターンに関して検査が行われた。この検査の手順は図13に示される。
【００５８】
まず、工程1301にてラインパターンの二次元信号強度分布を得た。ここでは二次元の画像として表示した。この際、x方向（画像向かって水平方向）は倍率20万倍、ｙ方向（x方向に垂直な方向）は倍率6万倍であり、得られる像の視野はx方向に675nm、ｙ方向に2250nmであった。ラインパターンはy方向にほぼ平行になるよう画像が調整された。この画像に対してノイズ低減処理（工程1302）を行った後、画像中央部に検査領域が設定された(工程1303)。すると自動的に計測が行われ、系列データが取得された（工程1304）。計測箇所のy方向の間隔は10nmで計測箇所数は200箇所、計測を行った領域（検査領域）のy方向の長さは2000nmであった。こうして得られるライン幅の系列データをw1, ｗ2, ・・・w200とする。次に工程1305でこれら200個のデータの標準偏差s0が計算された。この値は3.5nmであった。
【００５９】
次に工程1306に進む。ここでは200個のデータが20個ずつ合計10個のグループに分割された。20個のデータは連続していなければならない。即ち、第一のグループに含まれるデータはw1, ｗ2, ・・・w20、第二のグループではw21, ｗ22, ・・・w40となり、第十のグループではw181, ｗ182, ・・・w200である。ここで新しくできたグループは、長さ200nmに相当する領域のライン幅系列データとなる。次に工程1307に進み、前工程で得られた10個のグループについて、グループ内の20個のデータの平均値と標準偏差が算出された。これらの標準偏差をs1,1, s1,2, ・・・s1,10、平均値をCD1, CD2, ・・・CD10、とする。さらにこれら10個の標準偏差の平均値s1、10個の平均値の標準偏差s2が求められた。次の工程1308では、これらの計算結果が観察画像表示ウィンドウに示された。本製造プロセスでは従来、標準偏差ではなく標準偏差の3倍の値を判断基準として用いていたため、3s0、3s1、3s2が表示された。
【００６０】
次に工程1309に進み、三つの値の組（L1, s0）、（L2, s1）、（L2, s2）を理論曲線g(L)、h(L)を用いて（数4）に示す関数とフィッティングパラメータとでフィッティングした。ここでL1＝200nm、L2=2000nmである。用いた理論曲線g（L）、h(L)の組は予め検査装置の記憶領域に保存してあった。これらの理論曲線はシミュレーションにより求めたものであった。
【００６１】
フィッティングパラメータの値が決定した後工程1310に進み、着目するトランジスタのゲート幅ないしは長・短周期の境界として定義したい長さwgを設定した。ここでは500nmとした。次に工程1311にて、（数6）から、短周期ラフネスの指標3s_intra(wg)と長周期ラフネスの指標3s_inter(wg)の値がそれぞれ、7.4nm、7.6nmと求まった。これらの結果は工程1312にて画面に表示されるとともに、検査装置の記憶領域に保存された。この様子を図14に示す。
【００６２】
この検査が、図５に示されたチップ上の予定された全てのラインパターンに対して行われた。次に、ウエハの良否判定がなされた。
本実施例の半導体製造工程では、CD値は55から65nm、3sは12nm以下、短周期ラフネス3s_intra(wg)は9nm以下、長周期ラフネスの指標3s_inter(wg)は8nm以下を基準とし、検査されたチップのパターン合計10個について、全部がこの基準を満たしている場合にウエハを良品と判定、次工程に回していた。本ウエハでは全てのチップにおいてこれらの基準が満たされたため、本ウエハは次工程であるドライエッチングに回された。
【００６３】
尚、上記の例では検査ごとにwgの値を入力していたが、予めこの値を設定しておくことによって操作者がwgの値を入力する工程を省くことが可能であった。この場合、検査時間が短縮される。
また、上記の短・長周期ラフネス指標を用いて、例えば非特許文献1や非特許文献７に記されている手法でラフネス起因のトランジスタ性能劣化やばらつきを簡単に見積もることができる。具体的には3s_intraの結果から、トランジスタの内部のゲート長分布を中心値が設計値で分散がs_intra2となるガウス分布であると仮定し、しきい値電圧の低下や暗電流の増加を計算することができる。また3s_interの結果から、前述のゲート長分布の中心値がs_inter程度の幅をもったガウス分布になると仮定し、トランジスタが複数個あった場合のしきい値電圧の分布を算出することができる。
【実施例５】
【００６４】
本発明の第五の実施例を図１５を用いて説明する。図１５は本実施例で得られたパワースペクトルの概略図である。
本実施例では、半導体素子生産工程を構築するための研究開発段階において、観察条件の異なる2枚のパターン画像に対して本発明を適用し、ラフネスの大小を判定した例を示す。
本実施例では、実施例１で用いた装置を用いた。本例を実施した際には装置にウエハサンプルはロードされておらず、装置は、コンピュータ内部の記憶領域に保存されている2枚の画像を解析する目的で用いられた。これら2枚の観察画像に写っているパターンは1本のラインパターンであり、画像のほぼ中央にあった。
【００６５】
まず記憶領域から第一の観察結果を呼び出し、画面上に表示した。この画像の観倍率はx方向y方向倍率とも15万倍であった。画像に映っている領域の寸法は縦・横とも900nmであった。画像は縦横とも512ピクセルで構成されており、ライン幅などの計測はピクセル上に対応する位置で行う必要があった。画像にノイズ低減処理を施した結果、y方向の実質的な分解能は5.3nmとなった。この画像内のラインパターンの局所ライン幅を5.3nm間隔で128箇所計測し、128個のデータからなる第一の系列データを得た。計測間隔は実質的な分解能（ここでは5.3）より小さくしても意味がないができるだけ高周波成分まで正確に計測することが望ましいため、実質的な分解能に等しくした。第二に、系列データの数を128としたのは高速フーリエ変換を行うためには2のベキ乗の数値である必要があり、また計測間隔との積が900nmを超えない範囲でできるだけ多くしたためである。この系列データはライン上、675nmの長さに相当する。このデータをフーリエ変換し、パワースペクトルを表示した。
【００６６】
次に記憶領域から第二の観察結果を呼び出し、表示した。この画像の観察倍率はx方向15万倍、y方向4万倍であった。画像に映っている領域の寸法は縦3375nm、横900nmであった。画像にノイズ低減処理を施した結果、y方向の実質的な分解能は13.2nmとなった。この画像内のラインパターンの局所ライン幅を13.2nm間隔で128箇所計測し、第二の系列データを得た。これらの値の選び方は第一の画像の場合と同様である。このデータはライン上、1687.5nmの長さに相当する。第一の系列データのパワースペクトルと同じグラフ上にこの系列データのパワースペクトルも表示した。この様子を図15に示す。
【００６７】
積算範囲の値は、第一・第二のスペクトルに共通の周波数領域を用いればよい。これはパワースペクトルをみれば簡単に判断できる。ここでは、2mm-1から30mm-1とし、この値をそれぞれのデータの積算範囲入力ウインドウに入力したところ、第一の系列データでは3scは4.2nm、第二の系列データでは6.3nmという結果が得られ、第一の画像のパターンのほうがラフネスが小さいことがわかった。
【００６８】
積算範囲を設定して積分値3scを計算することは系列データのサンプリング条件（全体の長さとサンプリング間隔）を決めて系列データを求め、そのデータから3sを求めることに等しい。しかし本機能を用いない場合、異なる条件で観察された2枚の画像に対して同じ条件のサンプリングを行うことは手順が煩雑で困難である。本発明により、簡単な手順で積算範囲を決め、ふたつのデータを比較することが可能になった。
【産業上の利用可能性】
【００６９】
本発明のパターン形状評価方法及びその装置は、半導体製造時の検査工程において、ラインエッジラフネスのうち特にデバイス特性に重要な影響を及ぼす周波数成分を評価する。これによりデバイス構造や最終的な製品の仕様に合ったパターン形状検査が可能となり、生産性が向上する。
【図面の簡単な説明】
【００７０】
【図１】一般的なラインエッジラフネスのフーリエ振幅スペクトルの関数形を現す概略図。
【図２】本発明で解析されるライン幅の系列データの取得方法を現す概念図。
【図３】本発明で用いられる、長周期ラフネスと短周期ラフネスの大きさの検査領域長依存性を表す関数の例。
【図４】本発明の第一、第二及び第四の実施例の装置構成を表す概念図。
【図５】本発明の第一、第二及び第四の実施例で検査を行ったチップのウエハ上の位置を示す概念図。
【図６】本発明の第一及び第三の実施例における手順の一部を表すフローチャート。
【図７】本発明の第一の実施例で解析されたフーリエ振幅スペクトル。
【図８】本発明の第一の実施例において検査装置画面上に現れる積算範囲入力ウィンドウ。
【図９】本発明の第一の実施例で得られた解析結果の表示の概念図。
【図１０】本発明の第二の実施例における手順の一部を表すフローチャート。
【図１１】本発明の第三の実施例において解析されるレジストパターンの下層に形成された金属材料のラインパターンの概念図。
【図１２】本発明の第三の実施例において解析されるレジストパターンと、その下層に形成された金属材料のラインパターンの概念図。
【図１３】本発明の第四の実施例における手順の一部を表すフローチャート。
【図１４】本発明の第四の実施例で得られた解析結果の表示の概念図。
【図１５】本発明の第五の実施例で得られたパワースペクトル。
【符号の説明】
【００７１】
401  走査型電子線顕微鏡の筐体
402  電子銃
403  電子線
404  収束レンズ
405  偏向器
406  対物レンズ
407  観察ウエハ
408  ステージ
409  二次電子
410  検出器
411  走査型電子線顕微鏡の制御系
412  検査を行うコンピュータ
501  パターンが形成されたウエハ
601  二次元信号強度分布の取得
602  ノイズ低減
603   検査領域設定
604  系列データ取得
605  フーリエ変換
606  フーリエスペクトルと積算範囲入力ウィンドウの表示
607  積算範囲の設定
608  計算、計算結果の表示及び結果の保存
1001  二次元信号強度分布の取得
1002  ノイズ低減
1003  検査領域設定
1004  系列データ取得
1005  フーリエ変換
1006  フーリエスペクトルと積算範囲入力ウィンドウの表示
1007  積算範囲の設定
1008  計算及び計算結果の表示
1009  現状データの評価を終了するか続けるかの選択
1010  計算結果の保存
1101  金属材料から成るラインパターン
1102  絶縁材料から成るラインパターン
1201  レジスト膜下層の金属材料から成るラインパターン
1202  レジストパターン
1301  二次元信号強度分布の取得
1302  ノイズ低減
1303  検査領域設定
1304  系列データ取得
1305  s0の計算
1306  系列データの分割
1307  s1及びs2の計算
1308  計算結果の画面上への表示
1309  理論曲線によるフィッティング
1310  Wg設定
1311  ラフネス指標の計算
1312  全結果の表示と保存
1401  取得した観察画像
1402  検査対象のラインパターン
1403  検査領域を表す枠線
1404  結果表示領域。
【図１】
2006038779.tif 000010
【図２】
2006038779.tif 000011
【図３】
2006038779.tif 000012
【図４】
2006038779.tif 000013
【図５】
2006038779.tif 000014
【図６】
2006038779.tif 000015
【図７】
2006038779.tif 000016
【図８】
2006038779.tif 000017
【図９】
2006038779.tif 000018
【図１０】
2006038779.tif 000019
【図１１】
2006038779.tif 000020
【図１２】
2006038779.tif 000021
【図１３】
2006038779.tif 000022
【図１４】
2006038779.tif 000023
【図１５】
2006038779.tif 000024
【手続補正書】
【提出日】平成16年8月25日(2004.8.25)
【手続補正１】
【補正対象書類名】特許請求の範囲
【補正対象項目名】全文
【補正方法】変更
【補正の内容】
【特許請求の範囲】
【請求項１】
被測定物に荷電粒子線を照射しながら走査して、被測定物から放出される二次電子または反射電子を検出して、その強度の２次元分布を濃淡画像化する工程と、
前記画像内の評価対象パターンの境界となる点の位置を、基準直線に沿って一定間隔で計測して、パターンエッジの系列データを生成する工程と、
前記系列データをフーリエ変換する工程と、
特定の周波数領域の指定入力、または予め設定された特定の周波数領域に従い、前記特定の領域の周波数に対するフーリエ係数の絶対値の二乗の値を全て足し合わせて合計値を算出する工程と、及び
前記評価対象パターン形状の特徴を表す指標として、前記合計値、前記合計値の平方根、前記合計値の平方根の２倍、前記合計値の平方根の３倍、および前記合計値の平方根の６倍の少なくとも一つ以上の値を表示する工程とを含むことを特徴とするパターン形状評価方法。
【請求項２】
被測定物に荷電粒子線を照射しながら走査して、被測定物から放出される二次電子または反射電子を検出して、その強度の２次元分布を濃淡画像化する工程と、
前記画像内の評価対象パターンを、基準直線に沿って一定間隔で前記基準直線と垂直方向の前記評価対象パターンの寸法を計測して、パターン寸法の系列データを生成する工程と、
前記系列データをフーリエ変換する工程と、
特定の周波数領域の指定入力、または予め設定された特定の周波数領域に従い、前記特定の領域の周波数に対するフーリエ係数の絶対値の二乗の値を全て足し合わせて合計値を算出する工程と、及び
前記評価対象パターン形状の特徴を表す指標として、前記合計値、前記合計値の平方根、前記合計値の平方根の２倍、前記合計値の平方根の３倍、および前記合計値の平方根の６倍の少なくとも一つ以上の値を表示する工程とを含むことを特徴とするパターン形状評価方法。
【請求項３】
前記評価対象パターンがラインパターンであることを特徴とする請求項１、または請求項２に記載のパターン形状評価方法。
【請求項４】
前記基準直線に沿って計測を行う間隔が１０ｎｍ以下の値であり、前記計測された領域の前記基準直線に沿った長さが２μｍ以上であることを特徴とする請求項１、または請求項２に記載のパターン形状評価方法。
【請求項５】
前記特定の領域の周波数に対するフーリエ係数の絶対値の二乗の値を全て足し合わせて合計値を算出する工程は、
前記指定入力される、または前記予め設定される特定の周波数領域の下限が０．５μｍ−１、上限が１μｍ−１から１０μｍ−１の間のある値である場合について前記合計値を算出する工程であることを特徴とする請求項１、または請求項２に記載のパターン形状評価方法。
【請求項６】
前記特定の領域の周波数に対するフーリエ係数の絶対値の二乗の値を全て足し合わせて合計値を算出する工程は、
前記指定入力される、または前記予め設定される特定の周波数領域の下限が
指定される特定の周波数領域の下限が１μｍ−１から１０μｍ−１の間のある値で、上限が１００μｍ−１である場合について前記合計値を算出する工程であることを特徴とする請求項１、または請求項２に記載のパターン形状評価方法。
【請求項７】
前記指定入力される、または前記予め設定される特定の周波数領域の上限あるいは下限が、作成される物品上のパターン長の逆数であることを特徴とする請求項１、または請求項２に記載のパターン形状評価方法。
【請求項８】
前記指定入力される、または前記予め設定される特定の周波数領域の上限あるいは下限が、作成されるトランジスタのゲート幅の逆数であることを特徴とする請求項１、または請求項２に記載のパターン形状評価方法。
【請求項９】
前記系列データをフーリエ変換する工程に続いて、
前記パターン寸法の系列データから寸法のゆらぎの成分を取り除いたパターン寸法を、前記系列データをフーリエ変換して得られるフーリエ係数の絶対値のうち、空間周波数が０の場合の値から算出することを特徴とする請求項２に記載のパターン形状評価方法。
【請求項１０】
微細パターンの寸法を、基準直線に沿って一定間隔で計測して、前記パターン寸法の系列データを生成する工程と、
前記系列データの分布の標準偏差σ０を算出する工程と、
前記系列データを連続するＭ個のデータずつＮ個のグループに分ける工程と、
前記各グループ内のＭ個のデータの平均値と標準偏差を算出する工程と、
前記工程で得られたＮ個の標準偏差の平均値σ１を得るとともに、前記工程で得られたＮ個の平均値の標準偏差σ２を算出する工程と、
前記σ０、σ１、およびσ２の値を予め求めておいた基準曲線でフィッティングする工程と、
前記得られたフィッティング曲線と、設定された寸法Ｌとから、長さＬの領域内のパターン寸法のばらつきの予測値と、長さＬの領域の代表寸法値を複数領域について求めたときの代表寸法値間のばらつきの予測値とを算出する工程とを含むことを特徴とするパターン形状評価方法。
【請求項１１】
前記計測されたパターン領域の基準となる直線に沿った長さが２μｍ以上であり、Ｎが６以上であることを特徴とする請求項１０に記載のパターン形状評価方法。
【請求項１２】
前記系列データをフーリエ変換して得られるフーリエ係数の絶対値もしくはフーリエ係数の絶対値の二乗を周波数に対してプロットした図を表示する工程をさらに含むことを特徴とする請求項１、または請求項２に記載のパターン形状評価方法。
【請求項１３】
操作者が指定入力した特定の周波数領域を、前記の図の上に表示する工程をさらに含むことを特徴とする請求項１２に記載のパターン形状評価方法。
【請求項１４】
前記評価対象パターン形状の特徴を表す指標として、前記パターンエッジの系列データまたは前記パターン寸法の系列データをフーリエ変換して得られるフーリエ級数の絶対値の二乗すなわちパワースペクトルＰ（ｆ）を求め、空間周波数ｆの特定の積算範囲（ａμｍ−１からｂμｍ−１まで）を満たす全てのＰ（ｆ）の和であるσｃ２、σｃ、２σｃ、３σｃ、または６σｃのいずれかを選択するように、メニューを提示して、操作者に選択を促す工程をさらに含むことを特徴とする請求項１、または請求項２に記載のパターン形状評価方法。
【請求項１５】
荷電粒子線源と、
前記荷電粒子線源より放出された荷電粒子線を収束レンズ及び対物レンズを通して試料に照射し走査する光学系と、
前記試料を載置するステージと、
前記荷電粒子線の照射によって試料から放出される二次電子ないしは反射電子の強度を検出する検出器と、
前記走査によって得られる二次電子ないしは反射電子の二次元強度分布から、ラインパターンのエッジ位置ないしは寸法の変動のうち任意の周波数領域の空間周波数をもつ成分、ないしは任意の周波数を境界としそれよりも低い空間周波数をもつ成分と高い空間周波数をもつ成分、ないしは空間周波数が０となる成分を抽出し表示する手段とを有することを特徴とするパターン形状評価装置。
【請求項１６】
パターンが形成された半導体ウエハを検査ステージに載置する工程と、
前記パターンを視野に収めるように荷電粒子線を照射しながら走査して、前記ウエハから放出される二次電子または反射電子を検出して、その強度の２次元分布を濃淡画像化する工程と、
前記画像内の前記評価対象パターンを、基準直線に沿って一定間隔で前記基準直線と垂直方向の前記評価対象パターンの寸法を計測して、パターン寸法の系列データを生成する工程と、
前記系列データのＣＤ値、および標準偏差を算出する工程と、
前記系列データをフーリエ変換して、予め設定された特定の領域の周波数に対するフーリエ係数の絶対値の二乗の値を全て足し合わせて合計値を求め、前記合計値、前記合計値の平方根、前記合計値の平方根の２倍、前記合計値の平方根の３倍、または前記合計値の平方根の６倍の値のいずれかを評価指標として算出する工程と、
前記ＣＤ値、前記標準偏差、および前記評価指標のそれぞれの値が、予め設定されたそれぞれの基準値を満たす場合に、前記半導体ウエハを合格と判定して、次の半導体プロセスへ投入する工程と、および
前記ＣＤ値、前記標準偏差、および前記評価指標の少なくとも１つの値が、予め設定されたそれぞれの基準値を満たさない場合に、前記半導体ウエハを不合格と判定して、前記半導体ウエハを前記形成されたパターンを再度形成し直す半導体プロセスへ投入する工程とを含むことを特徴とする半導体装置の製造方法。
【手続補正２】
【補正対象書類名】明細書
【補正対象項目名】全文
【補正方法】変更
【補正の内容】
【発明の詳細な説明】
【技術分野】
【０００１】
本発明は走査型顕微鏡を用いた非破壊観測及び画像処理による詳細な形状計測あるいは寸法計測による微細パターンの検査方法、検査装置、および半導体装置の製造方法に関する。
【背景技術】
【０００２】
近年、半導体その他の産業における微細加工技術の向上に伴い、パターンの設計値からのわずかなずれが問題になってきた。特に、上面観察でも見てとれるような二次元的な形状の劣化や寸法変動は、デバイスの性能に大きな影響を与える。そこで、エッジラフネスやＣＤ変動量（ウエハ面内のＣＤ均一性やウエハ間のＣＤばらつきなど）をより正確に計測・評価する必要が生じた。例えば、トランジスタのゲートに発生するエッジラフネスは、第一に、局所的な短チャネル効果を生じる。そのためトランジスタ内の平均ゲート長が設計値通りであっても、トランジスタ性能は設計値よりも悪くなる。第二に、トランジスタ内の平均ゲート長自体が、設計値からずれてしまう。
【０００３】
上に述べたエッジラフネス、特にラインパターン上のエッジラフネス（ラインエッジラフネス）のトランジスタ性能への影響は、例えば非特許文献１から７に記すように、近年活発に議論されるようになった。その結果、計測装置においても、従来の寸法計測に加えてラインエッジラフネスの計測という課題が生じた。一般には、ラインエッジ位置あるいはライン幅を一定間隔で計測した系列データを統計処理して得られる、最大値と最小値の差や分布の標準偏差の３倍などが、ラインエッジラフネスの指標とされている。しかしこれらの指標一種類による判断には、二つ問題がある。第一には、サンプリング条件が異なるデータを比較することができない。非特許文献７に述べられているように、指標の値はデータのサンプリング条件（ラフネスの程度を算出するための計測領域のサイズやエッジ点を抽出するサンプリング間隔）に大きく依存するからである。例えばＡ，Ｂ二種類のパターンを異なる観察倍率で計測した場合１ピクセルあたりの長さや分解能が異なるため、ラインエッジラフネスを求めるためのエッジ点の検出間隔や計測領域を二種類の画像に対して等しくなるように設定するのは非常に困難である。
【０００４】
このためラフネスの大小については議論をあきらめて再度計測しなおすことが多かった。このような問題は研究開発段階において生じやすい。第二に、１種類の指標ではラフネスの周期は表現できない。例えば初めに述べたゲート上のラインエッジラフネスの場合、第一の例として述べた局所的な短チャネル効果を生むラフネスは、比較的周期の短いものである。一方第二の例で述べた、平均ゲート長のずれを生むラフネスは、周期が長い。ゲート幅が短いトランジスタを作る工程では、相対的に周期の長いラフネスが大きくなる。そのため、一個一個のトランジスタの性能は劣化しないものの、全体として性能ばらつきが大きくなる。一方、ゲート幅が長いトランジスタの作成工程では、性能ばらつきは少ないものの、いずれのトランジスタにおいても短チャネル効果が生じやすくなる。
【０００５】
半導体量産システムにおいて高い生産性を実現するためには、製品の性質やトランジスタ構造に合った評価を行う必要がある。そのためには、いつも一定計測条件の下でラインエッジラフネスの程度のみを計測するのではなく、空間周期の特徴を含んだ指標が必要になる。
ラインエッジラフネスの空間周期の特徴を表すには、ラインエッジ位置あるいはライン幅を一定間隔で計測した系列データをフーリエ変換し、フーリエスペクトル（振幅スペクトルないしはパワースペクトル）を表示すればよい。これは前述の第二の課題を解決するものであるが、同時に第一の課題も解決できる。系列データの計測条件によらず、フーリエスペクトルの各周波数成分の大小を比較することで、ラフネスの大小関係を判定することができる。
【０００６】
研究開発においてはこれらの手法がとられており、非特許文献７から９に記すように、実際の報告例もある。しかしノイズの影響が大きいこれらのスペクトルから、目視で周波数分布に関するラインエッジラフネスの特徴を瞬時に把握することは難しい。ノイズの多いフーリエスペクトルを目視で比較検討することは、時間がかかる上、見る人によって異なる結果が得られる可能性がある。簡単に周波数分布の特徴を表す指標が必要になる。特に大量生産における検査工程では、そのニーズはより大きい。
また従来のＣＤ計測は、ラインエッジラフネスの存在を前提としていない。例えばラインエッジラフネスの存在下では、ライン上のどこを計測するかによって、ＣＤ値も変わる。このためウエハ面内のＣＤ均一性やウエハ間のＣＤ変動量の計測値がランダムに発生するラインエッジラフネスに左右されるようになり、アニール温度のばらつきや下地膜厚ばらつきに起因するＣＤばらつきを正しく計測できなくなっている。ＣＤ計測方法自体にも対策が必要となりつつある。
【０００７】
尚、ラインエッジラフネスという言葉は、ラインパターンのエッジ位置のばらつきを意味する言葉であるが、しばしば、エッジの位置のばらつきとライン幅のラインに沿ったばらつきの両方に対して、使われる言葉である。以下、特にエッジ位置のばらつきに限った言葉としては、狭義のラインエッジラフネス、という表現を用いることとする。また特にライン幅のラインに沿ったばらつきについては、ライン幅ラフネスという表現を用いることとする。
【０００８】
【非特許文献１】ダイジェスト  オブ  エス  アイ  エス  ピー  エー  ディー  2000年、第131頁から第134頁（Digest of SISPAD 2000 (2000), pp131-134）
【０００９】
【非特許文献２】アイ  イー  ディー  エム  テクニカルダイジェスト  2000年、第563頁から第567頁(IEDM Technical Digest 2000 (2000), pp563-567)
【非特許文献３】アイ イー イー イー  エレクトロン  デバイス  レターズ  第22巻（2001年）、第287頁から第289頁（IEEE Electron Device Letters, 22(2001), pp287-289）
【非特許文献４】プロシーディングス  オブ  エス・ピー・アイ・イー  4689巻（2002年）、第733頁から第741頁（Proc. SPIE 4689(2002)，pp733-741）
【非特許文献５】アイ  イー  ディー  エム  テクニカルダイジェスト  2002年、第303頁から第306頁(IEDM Technical Digest 2002 (2002), pp303-306)
【非特許文献６】アイ  イー  ディー  エム  テクニカルダイジェスト  2002年、第307から第310頁(IEDM Technical Digest 2002 (2002), pp307-310)
【非特許文献７】プロシーディングス  オブ  エス・ピー・アイ・イー  5038巻（2003年）、第689頁から第696頁（Proc. SPIE 5038(2003)，pp689-696）
【発明の開示】
【発明が解決しようとする課題】
【００１０】
上に述べたような背景から、ラインエッジラフネスのフーリエスペクトルの特徴を集約した指標が必要である。またラインエッジラフネス以外のＣＤ変動要因を正しく計測するために、ラインエッジラフネスの影響をうけないＣＤ計測方法が必要である。
本発明が解決しようとする課題は、ラインエッジラフネスの周波数分布の特徴や、ラインエッジラフネスの成分を除いたライン幅で表される、微細ラインパターン形状の特徴を求めるための方法及び装置を提供することである。
【課題を解決するための手段】
【００１１】
本発明における最も簡単なものは、特定の周波数帯に属する成分を抜き出して表示する、というものである。微細パターンの境界となる点の位置ないしは微細パターンの寸法を基準となる直線に沿って一定間隔で計測した結果即ち、パターンエッジの系列データないしはパターン寸法の系列データをフーリエ変換して得られるフーリエ級数の絶対値の二乗すなわちパワースペクトルをＰ（ｆ）と書くことにする。ここでｆは空間周波数である。単位をμｍ−１とする。このとき、元の系列データの統計的な標準偏差σとＰ（ｆ）との間には次の関係がある。
【００１２】
【数１】
2006038779.tif 000025
次にこの右辺の積算範囲のうち、着目するｆの範囲を、操作者が設定する。操作者がｆの積算範囲をａμｍ−１からｂμｍ−１まで、と指定したら、この領域の成分σｃは以下の式により計算される。
【００１３】
【数２】
2006038779.tif 000026
即ち、ａ≦ｆ≦ｂを満たす全てのＰ（ｆ）の和がσｃ２となる。
【００１４】
大量のサンプルについてこの量を計算したい場合は、検査用の観測装置上であるいは観測結果を呼び出せるよう設定したコンピュータ上で上記の手順を実行できるようにしておく。またａ，ｂの値は検査のたびに入力しなくて済むよう、前もって設定し、その値を繰り返し自動的に呼び出して計算を行うことを可能にしておけばよい。
指標としては、σｃ２、σｃ、２σｃ、３σｃ、６σｃが適当である。このうちσｃ２は上記の計算により直接求めることができる、残りの量はσｃ２の平方根を求め、各々それの１倍、２倍、３倍、６倍を求めればよい。尚、操作者がどの指標を用いるかは予め設定しておく。１つの系列データと、設定されたａ，ｂの値から得られる指標の値は検査用の観測装置あるいはコンピュータ上に表示される。また自動的に電子ファイルとして記録することが可能である。
【００１５】
このような方法を用いれば、予め設定された任意の周波数領域帯のラフネスの成分を迅速に、操作者の判断を必要とせずに求め、その結果をあとでチェックできるように保存しておくことができる。
また、用いる対象パターンとしてはさまざまなパターンが可能であるが、特にラインパターンを用いるとよい。これは、データを取得する間隔が任意に設定できるためである。例えば密集ホールパターンの直径を系列データとして用いる場合は、データ間の間隔をパターンの周期と等しくとらねばならない。
【００１６】
また、用いる系列データとしては、２μｍ以上の長さに渡る領域から得られたデータがよい。十分長い周期のラフネス成分が解析できるからである。この値の根拠は非特許文献７に示されている。この文献によれば、ラインエッジラフネスの大きさは、計測を行う領域のライン方向の長さＬ（本発明においては、系列データの長さに相当する）に大きく依存するが、その依存性はＬが２μｍ以上になると極めて小さくなる。これは、ラフネスを解析する際には２μｍ程度までの領域を計測すればよく、また逆に、２μｍ程度までの領域を計測しなければ長周期のラフネス成分の挙動は分からないということを示している。また、系列データを取得する際の間隔は１０ｎｍより小さい値がよい。これは十分短い周期の成分が解析できるからである。非特許文献７によれば、Ｌ＝２μｍの領域のラフネスを観測する際に誤差５％以下でラフネスの大きさを求めるためには、１０〜２０ｎｍ間隔でエッジの形状を抽出する必要がある。したがってここでは、１０ｎｍ以下のサンプリング間隔が推奨される。
【００１７】
また、前述の方法で、積算範囲を０.５μｍ−１からある一定の値までとした指標の値を長周期成分ないしは低周波数成分と定義することが可能である。また一方、積算範囲をある一定の値から１００μｍ−１までとした指標の値を短周期成分ないしは高周波数成分と定義することが可能である。ここで述べた長周期成分計算のための積算範囲の上限や短周期成分計算のための積算範囲の下限としては、１以上１０以下の値を用いるとよい。なぜならば、ラインエッジラフネスの空間周波数分布（フーリエ振幅スペクトル）は多くの場合図１に示すように、振幅が空間周波数の逆数に比例する領域と、振幅が空間周波数のｍ乗（ただしｍの値は０から高々０.３程度）に比例する領域とから成っており、このふたつの領域の境界となる周波数（ｆ０）が１μｍ−１から１０μｍ−１の間にあるからである（尚、図１のグラフは横・縦軸とも対数プロットである）。この由来は不明だが、この領域を境に、ラフネスの発生メカニズムが変わるものと予測される。従って、ラフネスをこの境界で分離し、それぞれ数値化することは、ラフネス解析の立場から見て妥当である。このように積算範囲を統一することで、積算範囲の値の設定を簡略化できるという効果がある。尚、積算範囲の決定方法としては、他にもある。例えば、着目されるトランジスタのゲート幅ｗｇの逆数を長周期成分計算のための積算範囲の上限や短周期成分計算のための積算範囲の下限として用いてもよい。これはラフネスの発生原因よりもむしろ、デバイスへの影響を考慮した方法といえる。
【００１８】
また、特にライン幅ラフネスに対してこの方法を適用している時には、同時にｆ＝０の成分を取り出すと、ゆらぎの影響を取り除いたライン幅を得ることができる。この値はまた、全ての系列データの相加平均と等しい。
周波数分布を反映したライン幅ラフネス評価方法としては、さらに次に示す方法がある。即ち、そのラインパターンから作成される典型的なサイズのトランジスタの、性能劣化を引き起こす短周期ラフネス成分即ち前述の第一のラフネスと、性能ばらつきを引き起こす長周期ラフネス成分即ち第二のラフネスとを算出するというものである。（この方法は狭義のラインエッジラフネスの評価方法ではない。）おおよその手順は以下のようなものである。
【００１９】
まず、ラインパターン上で図２のようにライン幅の系列データｗ１， ｗ２， ・・・ｗＭ’を取得する。このデータが得られた観察範囲のラインに沿った方向の長さをＬ１とする。このＭ’個の値ｗ１，ｗ２， ・・・ｗＭ’の標準偏差を求め、σ０と定義する。この値は、ゲート幅Ｌ１のトランジスタを作成したときに、トランジスタ領域内に発生するライン幅ラフネスの大きさの指標となる。
この系列データから、連続するＭ個のデータで構成されたグループを取り出す。グループの数をＮとする。即ち、一番目のグループはｗ１， ｗ２， ・・・ｗＭ、二番目のグループはｗＭ＋１， ｗＭ＋２， ・・・ｗ２Ｍ、となる。ここでＮ及びＭは
【００２０】
【数３】
2006038779.tif 000027
を満たす。Ｍ個のデータを得る観察領域の長さをＬ２とする。
次に、各グループについてデータの平均値と標準偏差を算出する。これによって標準偏差の値がＮ個得られるので、これらの平均値を求め、σ１と定義する。この値は、ゲート幅Ｌ２のトランジスタを作成したときに、トランジスタ領域内に発生するライン幅ラフネスの大きさの指標となる。平均ライン幅の値がＮ個得られるので、これらの標準偏差を求め、σ２と定義する。この値は、ゲート幅Ｌ２のトランジスタを作成したときの、ＣＤ値のトランジスタ間ばらつきの指標となる。
次に、上記の手順で得られた３点、Ｐ（Ｌ１，σ０）、Ｑ（Ｌ２，σ１）、Ｒ（Ｌ２，σ２）を、以下のフィッティング曲線の組でフィッティングする。
【００２１】
【数４】
2006038779.tif 000028
ここでαはフィッティングパラメータ、ｇ（Ｌ）、ｈ（Ｌ）は理論計算に基づいて得られる関数である。これら二つの関数形を理論計算から求めた例を以下に記す。
【００２２】
まず図１に示した関数で、離散フーリエ係数の絶対値を仮定する。次に、離散フーリエ係数の位相を乱数で与える。これにより離散フーリエ係数が仮定されるので、これをフーリエ逆変換し、仮想的なライン幅ラフネスの系列データを作成することができる。実際に１０μｍ以上の領域に対応する系列データを小さい間隔で取得することは難しいが、このような計算では、コンピュータシステムが許す限り、領域長Ｌを長く、間隔を小さくすることができる。
【００２３】
このようにして得られた仮想的な系列データ（長さＬｍａｘの領域に対応）の標準偏差をσｍａｘとする。次にこの系列データから任意のゲート幅Ｌのトランジスタを作成したときの、トランジスタ領域内のライン幅ラフネス指標σ_intra（Ｌ）、ＣＤ値のトランジスタ間ばらつき指標σ_inter（Ｌ）を計算し、
【００２４】
【数５】
2006038779.tif 000029
と定義する。但しこの場合、ｇ（Ｌ）及びｈ（Ｌ）は離散フーリエ係数を仮定した際に用いられるパラメータｍ及びｆ０の関数となる。この場合、フィッティングパラメータはα、ｍ、ｆ０となる。尚、例としてｍ＝０.１の時に得られるｇ（Ｌ）及びｈ（Ｌ）を図３に示す。
さらにフーリエ振幅スペクトルを他の関数形で仮定することで、より適切なフィッティング関数ｇ（Ｌ）、ｈ（Ｌ）を得ることも可能である。
【００２５】
次に、検査対象となるパターンから作成するトランジスタのゲート幅ｗｇと、得られたフィッティングパラメータとから、短周期ラフネスの指標３σ_intra（ｗｇ）と長周期ラフネスの指標３σ_inter（ｗｇ）を算出する。但し、
【００２６】
【数６】
2006038779.tif 000030
である。
【００２７】
このようにして得られる３σ_intra及び３σ_interの値は、トランジスタ性能の分布と直結している。例えば非特許文献７で議論されている短周期ラフネス、長周期ラフネスの値として上記の具体的な手順で得られる３σ_intra及び３σ_interの値を用い同文献に記されている計算手順によって、容易にトランジスタ性能の分布を見積もることができる。
またこのとき、フィッティングの信頼性を高く保つためには第一に、十分長い領域の観測結果が必要であり、これには元の系列データを取得する領域の長さは２μｍ以上とすることが適当である。第二に、標準偏差を求めるという統計的処理をするにあたって十分なサンプル数が必要であり、これにはグループの数Ｎを６以上とすることが適切である。
【発明の効果】
【００２８】
本発明のパターン形状評価方法及びその装置は、ラインエッジラフネスのうち特にデバイス特性に重要な影響を及ぼす周波数成分を、取り出して数値化することを可能にする。デバイス特性に影響する成分の周波数帯は、デバイス構造や最終的な製品の仕様に依存するため、装置のユーザーが容易に設定を変更できるものでなくてはならないが、本発明ではそれが可能となり、製品に合ったオーダーメイドの検査が実現し、生産性が向上する。
【実施例１】
【００２９】
本発明の第一の実施例を図４から図９を用いて説明する。図４は本実施例で用いた検査装置の構成を表す模式図、図５は本実施例において検査されたチップのウエハ上の位置を表す模式図、図６は観察の結果得られた二次元信号強度分布を解析する部分の手順を示すフロー、図７は検査装置のディスプレイに表示されたフーリエスペクトル、図８は測定結果の系列データをフーリエ変換して、フーリエ係数の絶対値の二乗の値を積算する範囲を指定入力するためのウインドウ、図９は図７に示されたスペクトル上に積算範囲およびパワースペクトルの積分値σｃ２から得られるラフネス指標３σｃが示された図であり、一つのラインパターンの解析が終了したときに検査装置のディスプレイに表示される評価結果である。
【００３０】
本実施例では、半導体素子生産時の検査工程にて本発明装置を用いた検査を実施し、長周期ラフネスをモニターすることによって製造の歩留まりを向上した例を示す。
本実施例で記述される半導体製造プロセスでは、短チャネル効果が生じにくい構造をもつトランジスタを生産していた。そのため、周期の短いライン幅ラフネスの影響は比較的小さかった。しかし周期の長いラフネスによるトランジスタ性能のばらつきは無視できず、致命的な歩留まり低下を招く恐れがあり、リソグラフィ工程終了後の寸法検査時に長周期ラフネスをモニターする必要があった。ラフネスの指標が一定値以下のウエハは次工程に回されるが、一定値を超えたウエハはレジスト剥離を経て再度リソグラフィを行う。
【００３１】
以下、本実施例の具体的な手順を示す。
まずリソグラフィ工程を終えたウエハを図４に示す検査装置に投入した。ウエハ４０７はステージ４０８上に載せられ、電子線４０３を照射される。ウエハ上の、検査されるチップは図５の斜線部分に示されるように決められていた。このチップ上の同じ相対座標に存在する長さ５μｍ、幅約１００ｎｍのラインパターンが検査対象となるパターンである。これらの各パターン上のほぼ中心位置を視野中心とするよう、ステージ４０８や照射電子線４０３が移動して、各パターンに関して検査を行った。この検査の手順は図６に示される。
【００３２】
まず、工程６０１にてラインパターンの二次元信号強度分布を得た。ここでは二次元の画像として表示した。この際、ｘ方向（画像向かって水平方向）は倍率１５万倍、ｙ方向（ｘ方向に垂直な方向）は倍率５万倍であり、得られる像の視野はｘ方向に９００ｎｍ、ｙ方向に２７００ｎｍであった。ラインパターンがｙ方向にほぼ平行になるよう画像が調整されてあった。この画像に対してノイズ低減処理（工程６０２）を行った後、画像中央部に検査領域を設定し（工程６０３）、ライン幅の計測を行った（工程６０４）。計測箇所のｙ方向の間隔は７．８１２５ｎｍで計測箇所数は２５６箇所、計測を行った領域（検査領域）のｙ方向の長さは２０００ｎｍであった。こうして得られるライン幅の系列データをｗ１， ｗ２， ・・・ｗ２５６とする。
【００３３】
次に、工程６０５にてこれらの系列データはフーリエ変換され、フーリエ係数の絶対値Ａ（ｆ）が得られた。ｆは以下の式で表される空間周波数で、ここではその単位をμｍ−１とした。
【００３４】
【数７】
2006038779.tif 000031
Ｌは検査領域のｙ方向の長さで、この実施例の場合は２.０である。
【００３５】
次に工程６０６に進み、検査装置ディスプレイ上にフーリエ振幅スペクトルと、積算範囲入力ウィンドウが表示された。またフーリエ振幅スペクトル上には、ｆ＝０に相当するフーリエ振幅から算出したライン幅平均値とライン幅分布の標準偏差の３倍即ち３σとが、それぞれＣＤ及びＬＷＲとして示された。前者は、ライン幅の変動成分を除いた値である。これらを図７、図８に示す。
【００３６】
図８に示すように積算範囲入力ウインドウを用いて、計算量（図中 Outputと表示）、積算したい空間周波数領域の下限、上限を設定できる。計算量はマウス操作によりデータのばらつきの標準偏差σｃ、その２倍（２σｃ）、３倍（３σｃ）、６倍（６σｃ）、あるいは分散（σｃ２）から選択できるようになっているが、デフォルトは３σｃであった。これは半導体製造においてラインエッジラフネスの程度を標準偏差の３倍で示すことが一般的になっていることによる。また空間周波数領域の下限欄のデフォルト値は０.５となっていた。これは前述のように、ラフネスをラインに沿って２μｍ以上の長さの領域で計測することが望ましいためである。また上限欄のデフォルト値は５となっていた。これは一般に長周期ラフネスを計測する必要が生じるようなゲート幅の小さいトランジスタを対象として本発明がなされたという背景による。近年のトレンドによれば、メモリなどの小さいデバイスではゲート幅が２００ｎｍ程度となっている。そのため対応する空間周波数５μｍ−１をデフォルト値とした。
【００３７】
次に図８に示された積算範囲入力ウィンドウに、積算したい空間周波数領域の下限と上限を入力した（工程６０７）。ここでは下限値はデフォルト値を用い０.５とし、一方上限は２と入力した。これらの値は以下のような考え方で決められた。まず前者の０.５という値は周期に換算すると２μｍで、検査領域の長さに相当する。なるべく長周期ラフネスを正確に計測するため、積算範囲の下限をこれに相当する値とした。またここで用いられたレジスト材料では、そのパターンのラインエッジラフネスのフーリエ振幅スペクトルが多数求められており、パラメータｆ０が２程度になることが確認されていた。この生産工場においてはさまざまなゲート幅のデバイスを同時に作成しており、ゲート幅Ｗｇに応じて長・短周期の境界を変えて寸法検査を行うことができなかっため、デバイススペクトル形状においてＡ（ｆ）のｆ依存性が変わる周波数ｆ０を長・短周期ラフネスの境界と定め、全てのデバイスの寸法検査において、１／ｆ０より長い周期の成分を長周期ラフネスと定義していた。
【００３８】
積算範囲が入力されると、工程６０８に進み、図７に示されたスペクトル上のｆ＝０.５からｆ＝２に相当する領域がハッチで示され、同時に画面上にパワースペクトルの積分値σｃ２から得られるラフネス指標３σｃが示された。この様子を図９に示す。計測結果は検査装置の記憶領域に保存され、このパターンの検査は終了した。
この図６に示された工程の検査が、図５に示されたチップ上の予定された全てのラインパターンに対して行われた。次に、ウエハの良否判定がなされた。
【００３９】
本実施例の半導体製造工程では、ＣＤ値は９５から１０５ｎｍを合格とした。これは検査パターンがゲート長１００ｎｍのゲートパターンであり、ゲート長とデバイス性能との関係を予めシミュレーションした結果から、必要な性能（しきい値電圧）を得るためにはゲート長が９５から１０５ｎｍの範囲にあるものだけを合格とすべきであることが分かっていたためである。また３σは１０ｎｍ以下を合格基準とした。これは、この基準を満たさないパターンは次工程のドライエッチングにおいてパターン形状が劣化しショートが発生することが経験的に確認されていたためである。また長周期ラフネス成分３σｃは２.５ｎｍ以下を合格基準とした。これは予めシミュレーションした結果から、この基準を満たさないチップでは含まれるトランジスタのうち１０％以上が必要な性能をもたず、デバイスとして機能しないことが予測されていたからである。検査されたチップのパターン合計１０個について、全部がこの基準を満たしている場合にウエハを良品と判定、次工程に回していた。これは歩留まり９０％以上を達成するための目安として、ウエハ内で選んだ１０個のチップすべてが合格となる必要があったためである。本ウエハでは上記のチップにおいて良品の基準を満たさなかったため、このウエハはリソグラフィ工程をやり直すことになった。
【００４０】
このように本発明を実施することにより、早い段階で不良品になる可能性の高いウエハを取り除き、製造をやり直すことが可能になったため、歩留まりが向上するとともに廃棄ウエハが大幅に減少し環境への負荷が減らされた。
また上記の手順で得られたＣＤ値はラインエッジラフネスの影響を殆ど受けない。そのため、ウエハ面内のＣＤ均一性やウエハ間のＣＤばらつきを算出する際にこれらの値を用いて、より精確にこれらの量を算出することができた。
【００４１】
尚、上記の手順を操作者なしで自動的に行うことも可能である。その場合には積算領域の入力は予めなされており、検査パターンごとに図８において数値を入力する必要はない。またチップごとに得られた検査結果は自動的にファイル化され保存される。
また上記の手順においてはディスプレイ上に表示されるスペクトルをフーリエ振幅スペクトルとしたが、パワースペクトルでもよい。実際に行う計算はパワースペクトル上の積分であることから、パワースペクトルを表示させるとより直感的に理解がしやすく、誤操作に気づきやすいという利点がある。
【実施例２】
【００４２】
本発明の第二の実施例を図４及び図１０を用いて説明する。図４は本実施例で用いた検査装置の構成を表す模式図である。図１０は本実施例において観察の結果得られた二次元信号強度分布を解析する部分の手順を示すフローである。
【００４３】
本実施例では、半導体素子生産時の検査工程にて本発明装置を用いた検査を実施し、長周期に加えて短周期ラフネスをモニターすることによって製造の歩留まりを向上した例を示す。
本実施例で記述される半導体製造プロセスでは、主としてゲート幅ｗｇが３００ｎｍ程度のトランジスタを作成しており、周期が３００ｎｍよりも長いラフネスによるトランジスタ性能のばらつきが、歩留まり低下を招く恐れがあった。同時に、周期１００ｎｍ以下の細かいラフネスがレジストパターン上に存在すると、ドライエッチング時にその部分がダメージを受けて大きく削れてしまうという現象が見いだされた。このため、リソグラフィ工程終了後の寸法検査時に、周期３００ｎｍ以上の長周期ラフネスと同時に周期１００ｎｍ以下の短周期ラフネスをモニターする必要が生じた。
【００４４】
以下、本実施例の具体的な手順を示す。尚使用した検査装置、ウエハ上のチップ配置、検査対象となるパターンは全て第一の実施例と同じである。
第一の実施例と同じように、まずリソグラフィ工程を終えたウエハを図４に示す検査装置に投入した。検査されるパターンやその位置は第一の実施例と同じであった。
各パターンに対して行われた検査内容を、図１０を用いて説明する。
【００４５】
まず、工程１００１にてラインパターンの電子顕微鏡観察像を得た。観察倍率や視野のサイズは第一の実施例の工程６０１における値と同じである。この画像に対してノイズ低減処理（工程１００２）を行い、検査領域を適切に設定した（工程１００３）。次に工程１００４に示すようにライン幅系列データを取得した。この際の条件も第一の実施例の工程６０４と同じである。次に工程１００５に進み系列データはフーリエ変換され、工程１００６にてそのスペクトルが表示された。また同時に積算範囲入力ウィンドウが表示された。
【００４６】
次に示された積算範囲入力ウィンドウに、積算空間周波数領域の下限と上限を入力した（工程１００７）。ここではまず長周期ラフネス指標の計算領域として各々０.５、３.３とした。これらの値は以下のような考え方で決められた。まず前者の０.５という値は周期に換算すると２μｍで、検査領域の長さに相当する。これまでの研究によれば、ラフネスは２μｍ程度の周期までを計測すればおおよその傾向がつかめる。そこで検査領域長を２μｍとし、積算範囲の下限もこれに相当する値とした。また、本ウエハ上では主としてゲート幅３００ｎｍのトランジスタを作成していたため、それよりも周期が長い成分を長周期ラフネスとして観測したかった。３．３という値は周期３００ｎｍに対応する空間周波数である。
積算範囲が入力されると、工程１００８に進み、ｆ＝０.５からｆ＝３.３に相当する領域のパワースペクトルの積分値σｃ２が計算され、この値から得られるラフネス指標３σｃが示された。
【００４７】
次に、短周期ラフネス指標も求めたかったためここで終了せず（工程１００９でＮを選択）、工程１００７に進んだ。積算領域入力ウインドウに別の値を入れた。入力した下限値は１０、上限値は１００であった。この下限値はドライエッチング後のパターンに大きな影響を与えると考えられる最大周期（１００ｎｍ）が対応する周波数である。またノイズ低減によって周期が１０ｎｍよりも短い成分はフィルタリングされていたため、積算領域の上限をこの値が対応する周波数に設定した。
これらの数値を入力すると、工程１００８に進み、短周期ラフネス指標が表示された。このパターンに対する検査はこれで終了したため工程１０１０に進み、上記全ての評価結果が検査装置の記憶領域に保存され、本パターンに関する検査は終了した。
この検査が、図５に示されたチップ上の予定された全てのラインパターンに対して行われた。次に、ウエハの良否判定がなされた。
【００４８】
本実施例の半導体製造工程では、ＣＤ値は９５から１０５ｎｍ、３σは１０ｎｍ以下、長周期ラフネス３σｃは５ｎｍ以下、短周期ラフネス３σｃは２.５ｎｍ以下を合格基準とし、検査されたチップのパターン合計１０個について、全部がこの基準を満たしている場合にウエハを良品と判定、次工程に回していた。本ウエハでは全てのチップにおいてこれらの基準が満たされたため、本ウエハは次工程であるドライエッチングに回された。
このように本発明を実施することにより、早い段階で不良品になる可能性の高いウエハを取り除き、製造をやり直すことが可能になったため、歩留まりが向上するとともに廃棄ウエハが大幅に減少し環境への負荷が減らされた。
【実施例３】
【００４９】
本発明の第三の実施例を図６、図１１及び図１２を用いて説明する。図６は本実施例において電子顕微鏡観察像を解析する部分の手順を示すフロー、図１１は本実施例において検査したサンプルのレジスト膜の下層パターン、図１２は本実施例において検査したレジストパターンの例である。
【００５０】
本実施例では、半導体素子生産時の検査工程にて本発明装置を用いた検査を実施し、特定の周波数をもつライン幅変動をモニターすることによって製造の歩留まりを向上した例を示す。
本実施例で記述される半導体製造プロセスでは、重要なラインパターンの層を加工するステップより前に、その下地層に、図１１に示すようにゲート用のラインと垂直な方向に走る金属材料のラインパターンを形成していた。この金属パターンの上に絶縁材料を製膜し平坦になるよう加工した後、反射防止膜を形成し、レジスト膜を塗布形成し、このレジスト膜をライン状に加工する。
【００５１】
しかし反射防止が不十分であると、下地の金属パターンからの反射がレジストパターンに影響し、図１２に示すように、ライン幅が変動してしまう。図中の１２０１は反射防止膜の下層にある金属のラインパターンであり、レジストパターン１２０２は金属の上にあたる部分で細っている。そのためリソグラフィ工程終了後の寸法検査時に、下地の金属パターンの周期と同期するライン幅変動の成分をモニターする必要が生じた。尚、本実施例における金属パターンの画像内ｙ方向のピッチは０.４μｍであった。
【００５２】
以下、本実施例の具体的な手順を示す。
本検査では、第一の実施例で述べた各パターンに対する検査を行った。その手順は第一の実施例と同じく図６で表される。検査対象となるパターン上に視野を移し、工程６０１で二次元信号強度分布を取得した。観察倍率や視野のサイズは第一の実施例と同じであった。
次に工程６０２に進んでノイズを低減した後、工程６０３で検査領域を設定した。次に工程６０４でライン幅の系列データを取得した。ここでも計測パラメータは第一の実施例と全て同じであった。次に工程６０５でフーリエ変換を施した結果が工程６０６で積算範囲入力ウィンドウとともに検査装置モニター上に表示された。
ここで工程６０７にて、積算範囲の下限を２、上限を３と入力し、この成分の抽出を行ったところ、全体のラフネス指標（３σ）は１０.２ｎｍであるのに対し、この成分３σｃは４.７ｎｍとなった。これらの数値は検査装置の記憶領域に保存された。
【００５３】
上記の値はピッチ０.４μｍに対応する周波数のライン幅変動が極めて大きいことを意味している。本実施例では、上記の積算範囲で算出される３σｃと全体のラフネス指標３σとの比が０.４以上の値となった時に反射防止が不十分であると判定することにしていた。従って反射防止が不十分であると結論された。
【００５４】
本発明により、特定の原因によるライン幅の変動をモニタリングすることが可能であった。またこの結果から、反射防止膜の製膜工程を検査したところ、反射防止膜の材料が有効期限を切れており、そのため粘性にむらが生じたものと分かった。このように、ラフネス発生の原因を特定し対策することが可能になった。
【実施例４】
【００５５】
本発明の第四の実施例を図４、図５、図１３及び図１４を用いて説明する。図４は本実施例で用いた検査装置の構成を表す模式図、図５は本実施例において検査されたチップのウエハ上の位置を表す模式図、図１３は本実施例において観察の結果得られた二次元信号強度分布を解析する部分の手順を示すフロー、図１４は本実施例の解析の結果画面に表示されるウィンドウの概略図である。
【００５６】
本実施例では、半導体素子生産時の検査工程にて本発明装置を用いた検査を実施し、着目するゲート幅のトランジスタについて、その性能劣化を引き起こす短周期ラフネスと、性能ばらつきを引き起こす長周期ラフネスの両方をモニターすることによって製造の歩留まりを向上した例を示す。
本実施例で記述される半導体製造プロセスでは、主としてゲート幅ｗｇが５００ｎｍ程度のトランジスタを作成しており、周期が５００ｎｍよりも長いラフネスによるトランジスタ性能のばらつきが、歩留まり低下を招く恐れがあった。同時に、トランジスタ性能の劣化に関係するトランジスタ領域内のラフネスも迅速に評価する必要があった。このため、リソグラフィ工程終了後の寸法検査時に、検査時間を増やさずに長周期ラフネスと短周期ラフネスをモニターする必要が生じた。
【００５７】
以下に具体的な手順を示す。まずリソグラフィ工程を終えたウエハを図４に示す検査装置に投入した。ウエハ４０７はステージ４０８上に載せられ、電子線４０３を照射される。ウエハ上の、検査されるチップは図５の斜線部分に示されるように決められていた。このチップ上の同じ相対座標に存在する長さ３μｍ、幅約６０ｎｍのラインパターンが検査対象となるパターンである。これらの各パターン上のほぼ中心位置を視野中心とするよう、ステージ４０８や照射電子線４０３が移動して、検査装置のソフトウエハにより、各パターンに関して検査が行われた。この検査の手順は図１３に示される。
【００５８】
まず、工程１３０１にてラインパターンの二次元信号強度分布を得た。ここでは二次元の画像として表示した。この際、ｘ方向（画像向かって水平方向）は倍率２０万倍、ｙ方向（ｘ方向に垂直な方向）は倍率６万倍であり、得られる像の視野はｘ方向に６７５ｎｍ、ｙ方向に２２５０ｎｍであった。ラインパターンはｙ方向にほぼ平行になるよう画像が調整された。この画像に対してノイズ低減処理（工程１３０２）を行った後、画像中央部に検査領域が設定された（工程１３０３）。すると自動的に計測が行われ、系列データが取得された（工程１３０４）。計測箇所のｙ方向の間隔は１０ｎｍで計測箇所数は２００箇所、計測を行った領域（検査領域）のｙ方向の長さは２０００ｎｍであった。こうして得られるライン幅の系列データをｗ１， ｗ２， ・・・ｗ２００とする。次に工程１３０５でこれら２００個のデータの標準偏差σ０が計算された。この値は３.５ｎｍであった。
【００５９】
次に工程１３０６に進む。ここでは２００個のデータが２０個ずつ合計１０個のグループに分割された。２０個のデータは連続していなければならない。即ち、第一のグループに含まれるデータはｗ１， ｗ２， ・・・ｗ２０、第二のグループではｗ２１， ｗ２２， ・・・ｗ４０となり、第十のグループではｗ１８１，ｗ１８２，・・・ｗ２００である。ここで新しくできたグループは、長さ２００ｎｍに相当する領域のライン幅系列データとなる。次に工程１３０７に進み、前工程で得られた１０個のグループについて、グループ内の２０個のデータの平均値と標準偏差が算出された。これらの標準偏差をσ１，１， σ１，２， ・・・σ１，１０、平均値をＣＤ１， ＣＤ２， ・・・ＣＤ１０、とする。さらにこれら１０個の標準偏差の平均値σ１、１０個の平均値の標準偏差σ２が求められた。次の工程１３０８では、これらの計算結果が観察画像表示ウィンドウに示された。本製造プロセスでは従来、標準偏差ではなく標準偏差の３倍の値を判断基準として用いていたため、３σ０、３σ１、３σ２が表示された。
【００６０】
次に工程１３０９に進み、三つの値の組（Ｌ１，σ０）、（Ｌ２，σ１）、（Ｌ２，σ２）を理論曲線ｇ（Ｌ）、ｈ（Ｌ）を用いて（数４）に示す関数とフィッティングパラメータとでフィッティングした。ここでＬ１＝２００ｎｍ、Ｌ２＝２０００ｎｍである。用いた理論曲線ｇ（Ｌ）、ｈ（Ｌ）の組は予め検査装置の記憶領域に保存してあった。これらの理論曲線はシミュレーションにより求めたものであった。
【００６１】
フィッティングパラメータの値が決定した後工程１３１０に進み、着目するトランジスタのゲート幅ないしは長・短周期の境界として定義したい長さｗｇを設定した。ここでは５００ｎｍとした。次に工程１３１１にて、（数６）から、短周期ラフネスの指標３σ_intra（ｗｇ）と長周期ラフネスの指標３σ_inter（ｗｇ）の値がそれぞれ、７.４ｎｍ、７.６ｎｍと求まった。これらの結果は工程１３１２にて画面に表示されるとともに、検査装置の記憶領域に保存された。この様子を図１４に示す。
【００６２】
この検査が、図５に示されたチップ上の予定された全てのラインパターンに対して行われた。次に、ウエハの良否判定がなされた。
本実施例の半導体製造工程では、ＣＤ値は５５から６５ｎｍ、３σは１２ｎｍ以下、短周期ラフネス３σ_intra（ｗｇ）は９ｎｍ以下、長周期ラフネスの指標３σ_inter（ｗｇ）は８ｎｍ以下を基準とし、検査されたチップのパターン合計１０個について、全部がこの基準を満たしている場合にウエハを良品と判定、次工程に回していた。本ウエハでは全てのチップにおいてこれらの基準が満たされたため、本ウエハは次工程であるドライエッチングに回された。
【００６３】
尚、上記の例では検査ごとにｗｇの値を入力していたが、予めこの値を設定しておくことによって操作者がｗｇの値を入力する工程を省くことが可能であった。この場合、検査時間が短縮される。
また、上記の短・長周期ラフネス指標を用いて、例えば非特許文献１や非特許文献７に記されている手法でラフネス起因のトランジスタ性能劣化やばらつきを簡単に見積もることができる。具体的には３σ_intraの結果から、トランジスタの内部のゲート長分布を中心値が設計値で分散がσ_intra２となるガウス分布であると仮定し、しきい値電圧の低下や暗電流の増加を計算することができる。また３σ_interの結果から、前述のゲート長分布の中心値がσ_inter程度の幅をもったガウス分布になると仮定し、トランジスタが複数個あった場合のしきい値電圧の分布を算出することができる。
【実施例５】
【００６４】
本発明の第五の実施例を図１５を用いて説明する。図１５は本実施例で得られたパワースペクトルの概略図である。
本実施例では、半導体素子生産工程を構築するための研究開発段階において、観察条件の異なる２枚のパターン画像に対して本発明を適用し、ラフネスの大小を判定した例を示す。
本実施例では、実施例１で用いた装置を用いた。本例を実施した際には装置にウエハサンプルはロードされておらず、装置は、コンピュータ内部の記憶領域に保存されている２枚の画像を解析する目的で用いられた。これら２枚の観察画像に写っているパターンは１本のラインパターンであり、画像のほぼ中央にあった。
【００６５】
まず記憶領域から第一の観察結果を呼び出し、画面上に表示した。この画像の観倍率はｘ方向ｙ方向倍率とも１５万倍であった。画像に映っている領域の寸法は縦・横とも９００ｎｍであった。画像は縦横とも５１２ピクセルで構成されており、ライン幅などの計測はピクセル上に対応する位置で行う必要があった。画像にノイズ低減処理を施した結果、ｙ方向の実質的な分解能は５.３ｎｍとなった。この画像内のラインパターンの局所ライン幅を５.３ｎｍ間隔で１２８箇所計測し、１２８個のデータからなる第一の系列データを得た。計測間隔は実質的な分解能（ここでは５．３）より小さくしても意味がないができるだけ高周波成分まで正確に計測することが望ましいため、実質的な分解能に等しくした。第二に、系列データの数を１２８としたのは高速フーリエ変換を行うためには２のベキ乗の数値である必要があり、また計測間隔との積が９００ｎｍを超えない範囲でできるだけ多くしたためである。この系列データはライン上、６７５ｎｍの長さに相当する。このデータをフーリエ変換し、パワースペクトルを表示した。
【００６６】
次に記憶領域から第二の観察結果を呼び出し、表示した。この画像の観察倍率はｘ方向１５万倍、ｙ方向４万倍であった。画像に映っている領域の寸法は縦３３７５ｎｍ、横９００ｎｍであった。画像にノイズ低減処理を施した結果、ｙ方向の実質的な分解能は１３.２ｎｍとなった。この画像内のラインパターンの局所ライン幅を１３.２ｎｍ間隔で１２８箇所計測し、第二の系列データを得た。これらの値の選び方は第一の画像の場合と同様である。このデータはライン上、１６８７.５ｎｍの長さに相当する。第一の系列データのパワースペクトルと同じグラフ上にこの系列データのパワースペクトルも表示した。この様子を図１５に示す。
【００６７】
積算範囲の値は、第一・第二のスペクトルに共通の周波数領域を用いればよい。これはパワースペクトルをみれば簡単に判断できる。ここでは、２μｍ−１から３０μｍ−１とし、この値をそれぞれのデータの積算範囲入力ウインドウに入力したところ、第一の系列データでは３σｃは４.２ｎｍ、第二の系列データでは６.３ｎｍという結果が得られ、第一の画像のパターンのほうがラフネスが小さいことがわかった。
【００６８】
積算範囲を設定して積分値３σｃを計算することは系列データのサンプリング条件（全体の長さとサンプリング間隔）を決めて系列データを求め、そのデータから３σを求めることに等しい。しかし本機能を用いない場合、異なる条件で観察された２枚の画像に対して同じ条件のサンプリングを行うことは手順が煩雑で困難である。本発明により、簡単な手順で積算範囲を決め、ふたつのデータを比較することが可能になった。
【産業上の利用可能性】
【００６９】
本発明のパターン形状評価方法及びその装置は、半導体製造時の検査工程において、ラインエッジラフネスのうち特にデバイス特性に重要な影響を及ぼす周波数成分を評価する。これによりデバイス構造や最終的な製品の仕様に合ったパターン形状検査が可能となり、生産性が向上する。
【図面の簡単な説明】
【００７０】
【図１】一般的なラインエッジラフネスのフーリエ振幅スペクトルの関数形を現す概略図。
【図２】本発明で解析されるライン幅の系列データの取得方法を現す概念図。
【図３】本発明で用いられる、長周期ラフネスと短周期ラフネスの大きさの検査領域長依存性を表す関数の例。
【図４】本発明の第一、第二及び第四の実施例の装置構成を表す概念図。
【図５】本発明の第一、第二及び第四の実施例で検査を行ったチップのウエハ上の位置を示す概念図。
【図６】本発明の第一及び第三の実施例における手順の一部を表すフローチャート。
【図７】本発明の第一の実施例で解析されたフーリエ振幅スペクトル。
【図８】本発明の第一の実施例において検査装置画面上に現れる積算範囲入力ウィンドウ。
【図９】本発明の第一の実施例で得られた解析結果の表示の概念図。
【図１０】本発明の第二の実施例における手順の一部を表すフローチャート。
【図１１】本発明の第三の実施例において解析されるレジストパターンの下層に形成された金属材料のラインパターンの概念図。
【図１２】本発明の第三の実施例において解析されるレジストパターンと、その下層に形成された金属材料のラインパターンの概念図。
【図１３】本発明の第四の実施例における手順の一部を表すフローチャート。
【図１４】本発明の第四の実施例で得られた解析結果の表示の概念図。
【図１５】本発明の第五の実施例で得られたパワースペクトル。
【符号の説明】
【００７１】
401  走査型電子線顕微鏡の筐体
402  電子銃
403  電子線
404  収束レンズ
405  偏向器
406  対物レンズ
407  観察ウエハ
408  ステージ
409  二次電子
410  検出器
411  走査型電子線顕微鏡の制御系
412  検査を行うコンピュータ
501  パターンが形成されたウエハ
601  二次元信号強度分布の取得
602  ノイズ低減
603   検査領域設定
604  系列データ取得
605  フーリエ変換
606  フーリエスペクトルと積算範囲入力ウィンドウの表示
607  積算範囲の設定
608  計算、計算結果の表示及び結果の保存
1001  二次元信号強度分布の取得
1002  ノイズ低減
1003  検査領域設定
1004  系列データ取得
1005  フーリエ変換
1006  フーリエスペクトルと積算範囲入力ウィンドウの表示
1007  積算範囲の設定
1008  計算及び計算結果の表示
1009  現状データの評価を終了するか続けるかの選択
1010  計算結果の保存
1101  金属材料から成るラインパターン
1102  絶縁材料から成るラインパターン
1201  レジスト膜下層の金属材料から成るラインパターン
1202  レジストパターン
1301  二次元信号強度分布の取得
1302  ノイズ低減
1303  検査領域設定
1304  系列データ取得
1305  s0の計算
1306  系列データの分割
1307  s1及びs2の計算
1308  計算結果の画面上への表示
1309  理論曲線によるフィッティング
1310  Wg設定
1311  ラフネス指標の計算
1312  全結果の表示と保存
1401  取得した観察画像
1402  検査対象のラインパターン
1403  検査領域を表す枠線
1404  結果表示領域。